(57)【要約】【課題】ウェハの製造に使用されるイオン注入システムのためのエネルギーフィルタ要素を提供する。【解決手段】本発明は、注入装置、注入システム及び方法に関する。注入装置は、フィルタフレームと、フィルタフレームによって保持されたフィルタとを備え、フィルタは、イオンビームによって照射されるように設計されている。【選択図】図４
2019522326.tif 000002
【特許請求の範囲】
【請求項１】
フィルタフレームと、
前記フィルタフレームに保持されたフィルタであって、前記フィルタを通過するイオンビームによって照射されるように構成された前記フィルタと、を備える注入装置。
【請求項２】
前記フィルタフレームは、前記フィルタを前記フィルタのエッジに沿って完全に又は部分的にのみ取り囲む請求項１に記載の注入装置。
【請求項３】
前記フィルタフレームが、前記フィルタと同じ材料及び／又は前記フィルタの材料とは異なる材料からなる請求項１又は請求項２に記載の注入装置。
【請求項４】
前記フィルタフレームは、注入チャンバのチャンバ壁上のフィルタホルダ内に挿入されるように構成された請求項１に記載の注入装置。
【請求項５】
前記フィルタは、互いに隣接して配置された少なくとも２つの異なる構造のフィルタ要素を備える請求項１から請求項４までのいずれかに記載の注入装置。
【請求項６】
前記フィルタ要素は、前記フィルタフレーム内で互いにある距離だけ離れて配置されている請求項５に記載の注入装置。
【請求項７】
前記フィルタ要素は、前記フィルタフレーム内で互いに直接隣接している請求項５に記載の注入装置。
【請求項８】
前記フィルタ要素は、斜めのエッジを備え、前記斜めのエッジに沿って互いに直接隣接している請求項５に記載の注入装置。
【請求項９】
前記フィルタフレームがコーティングされている請求項１から請求項８までのいずれかに記載の注入装置。
【請求項１０】
前記フィルタフレームが、３ｅＶを超える仕事関数を有する材料でコーティングされている注入装置。
【請求項１１】
前記フィルタの少なくとも一部は、断面が台形の構造を備える請求項１から請求項１０までのいずれかに記載の注入装置。
【請求項１２】
前記フィルタの前又は上に配置されたコリメータ構造を更に備える請求項１から請求項１１までのいずれかに記載の注入装置。
【請求項１３】
前記コリメータ構造は、長さ及び幅を有する少なくとも１本の管を備え、前記長さに対する前記幅の比は、１未満、２未満、５未満、又は１０未満である請求項１２に記載の注入装置。
【請求項１４】
前記フィルタに関する情報を格納する電子的に読み取り可能なメモリを更に備える請求項１から請求項１３のいずれかに記載の注入装置。
【請求項１５】
請求項１４に記載の注入装置であって、
前記情報は、以下のうちの少なくとも１つを備える、
署名、
前記フィルタの許容可能な最大温度、
許容可能な最大線量。
【請求項１６】
前記フィルタは、少なくとも２つの異なる材料層を有する層構造を備え、前記材料層は、照射方向において互いの上に配置される請求項１から請求項１５までのいずれかに記載の注入装置。
【請求項１７】
開口部を有する壁と、
前記壁の前記開口部の領域に配置され、フィルタフレームを受け入れるように構成された受け部を有するフィルタホルダと、を備える注入システム。
【請求項１８】
注入チャンバと、
前記注入チャンバ内に配置された少なくとも１つのウェハを保持するウェハホイールと、を更に備え、
前記壁は、前記注入チャンバのチャンバ壁である請求項１３に記載の注入システム。
【請求項１９】
前記フィルタホルダは、前記フィルタホルダ内に組み込まれた、又は前記フィルタホルダ上に配置された冷却装置を備える請求項１７又は請求項１８に記載の注入システム。
【請求項２０】
前記冷却装置が少なくとも１つの冷却剤ラインを備える請求項１９に記載の注入システム。
【請求項２１】
請求項１から請求項１６のいずれか一項に記載の注入装置を更に備え、前記注入装置の前記フィルタフレームが前記フィルタホルダ内に挿入される請求項１７から請求項２０までのいずれかに記載の注入システム。
【請求項２２】
前記フィルタフレームと前記フィルタホルダとの間に配置された電気絶縁部材と、
前記フィルタフレームをあらかじめ定められた電位に保つように構成された電圧コントローラと、を更に備える請求項２１に記載の注入システム。
【請求項２３】
前記あらかじめ定められた電位は、前記フィルタホルダの電位とは異なる電位である請求項２２に記載の注入システム。
【請求項２４】
前記開口部の前に配置されたイオンビーム偏向システムを更に備える請求項１７から請求項２２までのいずれかに記載の注入システム。
【請求項２５】
前記フィルタホルダは、非接触で前記フィルタフレームを保持するように構成されている請求項１７から請求項２２までのいずれかに記載の注入システム。
【請求項２６】
前記フィルタホルダは、前記フィルタフレームを保持するための少なくとも１つの磁石を備える請求項２５に記載の注入システム。
【請求項２７】
請求項１から請求項１２までのいずれかに記載の注入装置を用いてイオンビームをウェハに照射することにより、前記ウェハにイオンを注入するステップを備える方法。
【請求項２８】
あらゆる時点で、前記フィルタの少なくとも一部が前記イオンビームによって照射されないように、前記フィルタフレームを前記イオンビーム内で移動させるステップを更に備える請求項２７に記載の方法。
【請求項２９】
前記フィルタは少なくとも１つの平坦面を備え、
前記フィルタは、前記イオンビームの方向が前記平坦面に対して傾斜するように、前記イオンビームに対して方向付けられる請求項２７又は２８に記載の方法。
【請求項３０】
前記ウェハ上にコリメータ構造を配置するステップを更に備える請求項２７から請求項２９までのいずれかに記載の方法。
【請求項３１】
前記フィルタは第１の面と第２の面とを備え、
前記第１の面が前記イオンビームに向かって前記ウェハから離れるように、次いで前記第２の面が前記イオンビームに向かって前記ウェハから離れるように、交互に前記フィルタが回転される請求項２７から請求項３０のいずれかに記載の方法。
【請求項３２】
前記開口部の表面積は、前記ウェハの表面積よりも大きい請求項２７から請求項３１のいずれかに記載の方法。
【請求項３３】
前記ウェハ上に監視構造を配置し、前記監視構造内に注入を行うステップを更に備える請求項２７から請求項３２のいずれかに記載の方法。
【請求項３４】
前記ウェハを前記イオンビームの下で移動させるステップを更に備える請求項２７から請求項３３のいずれかに記載の方法。
【発明の詳細な説明】
【技術分野】
【０００１】
本発明は、イオン注入及びその使用のためのエネルギーフィルタ（注入フィルタ）を備えた注入装置、及び注入方法に関する。
【背景技術】
【０００２】
イオン注入により、例えば半導体材料（シリコン、シリコンカーバイド、窒化ガリウム）、又は光学材料（ＬｉＮｂＯ３）などの任意の所望の材料中のドーピングや欠陥プロファイルの生成を、数ナノメートルから数１００マイクロメートルまでの深さの範囲内のあらかじめ定められた深さプロファイルで達成することができる。特に、単一エネルギーイオン照射によって得ることができるドーピング濃度ピーク又は欠陥濃度ピークの深さ分布よりも広い深さ分布によって特徴付けられる深さプロファイルを生成すること、又は、１つ又は幾つかの簡単な単一エネルギー注入によって生成できないドーピング又は欠陥深さプロファイルを生成することが望ましい。
【図面の簡単な説明】
【０００３】
【図１】図１は、エネルギーフィルタの基本原理を示す図である。単一エネルギーイオンビームのエネルギーは、入射点の関数として微細構造エネルギーフィルタ部品の通過の際に変更される。結果として得られるイオンのエネルギー分布は、基板母体中に注入された物質の深さプロファイルの変更をもたらす。
【図２】図２は、左側に、ウェハホイールを示し、被注入基板がこのウェハホイール上の定位置に固定される。処理／注入の間、ホイールは９０°傾いて回転する。したがって、緑色で示されたイオンビームは、同心円をホイールに「書き込む」。ウェハ全体の表面に照射するために、ホイールは処理中に垂直に移動される。図２は、右側に、ビーム開口部の領域に取り付けられたエネルギーフィルタを示す。
【図３】図３は、異なる構成のエネルギーフィルタ微細構造（各場合は側面図及び上面図に示される）の様々なドーピングプロファイル（基板内の深さの関数としてのドーパント濃度）の概略図を示す。（ａ）三角柱形状の構造は、矩形のドーピングプロファイルを生成する。（ｂ）より小さな三角柱形状の構造は、浅い深さ分布を有するドーピングプロファイルを生成する。（ｃ）台形プリズム形状の構造は、プロファイルの始めにピークを有する矩形のドーピングプロファイルを生成する。（ｄ）ピラミッド形状の構造は、三角形のドーピングプロファイルを生成し、基板内の深さが深くなるにつれて高さが高くなる。
【図４】図４は、エネルギーフィルタチップを保持するためのフィルタフレームの断面図を示す。
【図５】図５は、係止要素を有するエネルギーフィルタ要素を保持するためのフィルタフレーム、及び、取り付けられたエネルギーフィルタの上面図を示す。
【図６】図６は、イオン注入装置のビーム経路内にエネルギーフィルタ要素を保持するためのフレームの典型的な設置を示す。この例では、フィルタホルダは、チャンバ壁の一方の側面に配置されている。この例では、この側面は、チャンバ壁の内側、すなわち、注入中にウェハ（図示せず）に面する側である。フィルタチップが挿入されたフレームは、フィルタホルダ内に押し込まれ、その後、注入中にイオンビームが通過するチャンバ壁の開口部を覆う。
【図７】図７は、部分的なフレーム（図の左側）と完全なフレーム（図の右端）を示しており、それぞれがエネルギーフィルタ及び／又は別の材料と同じ材料（例えばモノリシック）からなることができる。
【図８】図８は、フィルタ又は任意の他の受動的散乱要素を取り囲むフィルタフレームの取り付けのための１つ以上のバーの使用を示す。
【図９】図９は、フィルタ又は任意の他の散乱要素を取り囲むフィルタフレームの取り付けのための単一又は複数のサスペンション要素の使用を示す。
【図１０】図１０は、フィルタ又は任意の他の散乱要素を取り囲むフィルタフレームの取り付けのための磁場の使用を示す。
【図１１】図１１は、マルチフィルタの簡単な実現を示す。異なって形成された３つのフィルタ要素がフィルタ保持フレーム内で組み合わされて完全なエネルギーフィルタを形成する。イオンビームは、個々のフィルタ要素全体にわたって均一に通過する。この例（左）では、右に示すドーパント深さプロファイルが生成される。このプロファイルには、番号１，２，及び３の３つの深さプロファイルが含まれている。これらのサブプロファイルのそれぞれは、左側に示される３つのサブフィルタのうちの１つ、すなわち、対応する番号が付されたサブフィルタから生じる。
【図１２】図１２は、マルチフィルタ概念の詳細図を示す。左側には、３つのフィルタ要素が例として示されている。４つの要素が番号付きで記述されている。所与のイオン種及び一次エネルギーについて、ドーパント深さプロファイルが各フィルタ要素から得られる。重み付け、すなわち結果として生じる濃度は、個々のフィルタ要素の表面の寸法を変えることによって調整可能である。この例では、フィルタと基板とが同じエネルギー依存の停止パワーを有すると仮定する。しかしながら、通常そうではない。
【図１３】図１３は、図１２に記載されたフィルタ要素の全てが、適切な重み付けを有する完全なフィルタとして一緒に取り付けられ、適切な一次エネルギーのイオンビームに均一にさらされるときに得られる総和プロファイルを示す。
【図１４】図１４は、マルチフィルタ内の個々のフィルタ要素の例示的な配置を示す。ここに示されている個々の要素Ｆ１，Ｆ２，Ｆ３等は斜めに切断され、互いに直接取り付けられている。
【図１５】図１５は、イオン注入システムに設置されたフィルタの配置を示す。外部冷却装置によって冷却剤が供給される冷却ラインは、フィルタフレームを保持するフィルタホルダ内に組み込まれる。冷却ラインは、フィルタホルダ（図示せず）の表面に配置することもできる。
【図１６】図１６は、単位時間当たりに部分的にのみ照射される大きな表面積を有するエネルギーフィルタを示す。したがって、照射されていない領域は、放射冷却によって冷却することができる。この実施形態は、上述したように、マルチフィルタとして構成することもできる。すなわち、幾つかの異なるフィルタ要素を含むフィルタとして構成することができる。図示された例では、フィルタ付きフレームは、イオンビームの方向に垂直な方向に振動する。イオンビームによって覆われたフィルタの面積は、フィルタの全表面積よりも小さいので、単位時間当たりにフィルタの一部のみがビームにさらされる。この部分は、振動運動のために連続的に変化する。
【図１７】図１７は、中心軸の周りを回転するエネルギーフィルタの配置の別の構成を示す。この場合も、単位時間当たりの照射は部分的であるため、照射されない要素は冷却され得る。この実施形態はまた、マルチフィルタとして構成可能である。
【図１８】図１８は、「ピークのシフト」を概略的に示す。台形のプリズム形状の構造の助けを借りてエネルギーフィルタにイオンを注入することによって、矩形のプロファイルを基板内に生成することができる。最初のピークはエネルギーフィルタに埋め込まれる。この注入プロファイルは、基板の表面で直ちに始まるという有利な特性を有し、これはエネルギーフィルタの適用にとって極めて重要である。
【図１９】図１９は、静的注入中にエネルギーフィルタによってＰＭＭＡ基板にイオンがどのように注入されるかを示している。イオンはＰＭＭＡの分子構造を破壊する。その後の現像プロセスは、イオンのエネルギー分布を明らかにする。高エネルギー堆積の領域は溶けてなくなる。イオンによるエネルギー堆積が低いか又は全くない領域は、現像液によって溶解されない。
【図２０】図２０は、フィルタを識別し、フィルタ仕様（最大温度、最大累積イオン線量）への適合性を監視するための監視システムを示す。
【図２１】図２１は、フィルタホルダに取り付けられたコリメータ構造を示す。アスペクト比は最大角度αを決定する。注入基板への利用可能な距離が十分に大きくない場合、コリメータは、より小さい開口部を並べて配置された幾つかのコリメータユニットから構成することができる。これは、例えば、ハニカムパターンで配列することができる。
【図２２】図２２は、フィルタ上に直接構築されたコリメータ構造を示す。アスペクト比は最大角度αを決定する。ここで、フィルタは、イオンビーム内に背面から前面への構成で配置されている。適切に設計された場合、コリメータは、フィルタに対して有利な機械的安定効果を有し、フィルタチップの表面積の増加の結果として、放射冷却を改善する。
【図２３】図２３は、フィルタ上に直接構築されたコリメータ構造を示す。アスペクト比は最大角度αを決定する。この例では、フィルタは、イオンビーム内に前面から背面への構成で配置される。
【図２４】図２４は、フィルタ上に直接構築されたコリメータ構造を示す。コリメータ構造は、フィルタのレイアウト及び必要な最大角度分布に応じて、ラメラ状、ストリップ状、管状、又はハニカム構造を有することができる。
【図２５】図２５は、ターゲット基板上に直接構築されたコリメータ構造を示す。コリメータ構造は、基板構造のレイアウト及び必要な最大角度分布に応じて、ラメラ状、ストリップ状、管状、又はハニカム構造を有することができる。
【図２６】図２６は、同一のフィルタで異なるコリメータ構造を用いて得られたドーピングプロファイルを示す。
【図２７】図２７は、コリメータ構造の有無による注入によりマルチフィルタによって得られたドーピングプロファイルを示す。
【図２８】図２８は、フィルタの「裏返し」を概略的に示す。（Ａ）フィルタは通常の配置で使用され、これは、微細構造がビームから離れていることを意味する。（Ｂ）フィルタは裏返すことができ、これは、微細構造がビームの方を向いていることを意味する。これは、フィルタにおけるスパッタリング効果に有利な効果を有する。
【図２９】図２９は、フィルタの「傾斜」を概略的に示す。エネルギーフィルタが異方性材料で製造されている場合、チャネリング効果があり得る。これは、エネルギーフィルタを傾けることによって防ぐことができる。
【図３０】図３０は、様々な形態のエネルギーフィルタ微細構造（各場合は側面図及び上面図に示される）の様々なドーピングプロファイル（基板内の深さの関数としてのドーパント濃度）を概略的に示す。（Ａ）三角柱形状の構造は、矩形のドーピングプロファイルを生成する。（Ｂ）より小さな三角柱形状の構造は、浅い深さ分布を有するドーピングプロファイルを生成する。（Ｃ）台形プリズム形状の構造は、プロファイルの始めにピークを有する矩形のドーピングプロファイルを生成する。（Ｄ）ピラミッド構造は三角形のドーピングプロファイルを生成し、ドーピングプロファイルは基板の深さが深くなるほど上昇する。
【図３１】図３１は、異なるターゲット材料に基づいて、同じ一次イオン及び同じ一次エネルギーに対する様々なターゲットプロファイル形状を示す。それぞれの場合、フィルタ材料はシリコンである。
【図３２】図３２は、エネルギーの関数として停止パワーの変化を示す［４］（ＳＲＩＭシミュレーション）。
【図３３】図３３は、単純な多層フィルタの出発材料を示す。適切な停止パワーを有するフィルタ材料は、適切な堆積方法によって互いの上に順次配置される。
【図３４】図３４は、異なる停止パワーを有する材料の層状スタックの適切な構成で、複雑なドーパント深さプロファイルが単純なフィルタ形状（ここでは、ストリップ状の三角形）であってもどのように実現できるかを示す。
【図３５】図３５は、個々のフィルタ構造の各々が異なる幾何学的形状を有する材料１〜６からエネルギーフィルタを構築する一般原理を示す。
【図３６】図３６は、イオンの平衡電荷状態（黒線：トーマス−フェルミ推定；青線：モンテカルロシミュレーション；赤線：実験結果）を、薄膜を通過する際のイオンの運動エネルギーの関数として示す。イオン：硫黄；膜：炭素［２７］。
【図３７】図３７は、イオン衝撃によるエネルギーフィルタの加熱を示す。これらの条件下では透明ではないエネルギーフィルタ中に、６ＭｅＶのＣイオンが存在する［２］。
【図３８】図３８は、二次電子を抑制する目的で、フィルタホルダに対して規定された（正の）電位でフィルタがフィルタフレームに保持されるフィルタの配置の実施形態を示す。
【図３９】図３９は、幾つかの要素の仕事関数を示している。［２５］Materials Science-Poland, Vol. 24, No. 4, 2006
【図４０】図４０は、エネルギーフィルタ注入のための配置を示しており、静止基板の完全な照射が、フィルタの前のイオン偏向システムによって達成されるとともに、フィルタと基板との間の適切な距離（通常は数ｃｍから数ｍの範囲）の選択によって達成される。
【図４１】図４１は、エネルギーフィルタ注入のための配置を示しており、基板の表面よりも大きなフィルタ表面が、基板の完全な照射を達成するために使用される。照射されるフィルタ領域の直径は、基板の直径よりも大きい。
【図４２】図４２は、その一部のみがアクティブであり、一方向の機械的走査を伴うフィルタを示す。
【図４３】図４３は、マスクされてエネルギーフィルタリングされた注入の場合に、犠牲層による基板内のドーピングプロファイルの変更を示す。ここに示す例では、注入プロファイルの開始部分が犠牲層内にシフトされている。この原理は、マスクされずエネルギーフィルタリングされたイオン注入と同様に使用することができる。
【図４４】図４４は、マスクされずエネルギーフィルタリングされたイオン注入の場合の、犠牲層による基板内のドーピングプロファイルの横方向の変更を示す。この原理は、マスクされてエネルギーフィルタリングされた注入と同様に使用することができる。
【図４５】図４５は、フィルタと基板とのｙ方向の垂直移動の結合を示す。ウェハホイールの回転により、ウェハは基板の後ろでｘ方向に案内される。イオンビーム（図示せず）は、例えばｘ方向に拡張され、注入チャンバの垂直振動の結果として、マルチフィルタの表面全体を走査する。この表面は、アクティブなフィルタ領域と非アクティブなホルダ領域で構成されている。（Ａ）に示す配置は好ましくない配置である。ｙ１とｙ２で照射されたフィルタ表面を考えると、ｙ１では３つのフィルタが照射され、ｙ２ではフィルタは照射されない。その結果、ウェハ上に横方向に不均質なストライプパターンが得られる。（Ｂ）に示す配置は、より良い配置の可能な例である。２つのフィルタがｙ１とｙ２で照射される。これは全てのｙに当てはまる。その結果、ウェハの表面全体にわたって横方向に均質なドーピングが達成される。
【図４６】図４６は、被照射ウェハの配列を有するウェハホイールと、ウェハ間に位置する監視構造を示す。
【図４７】図４７は、イオンビームに対して透明又は部分的に透明な様々なマスク構造Ｍａ１〜Ｍａ１０の配置の一例を有する監視マスクを示す。
【図４８】図４８は、監視マスク及び監視材料の断面を示す。
【図４９】図４９は、エネルギーフィルタを用いて生成された濃度の深さプロファイルの一例を示す。
【図５０】図５０は、深さに依存した線量分布を監視するためのマスク構造の一例を示す。
【図５１】図５１は、監視構造による注入プロセスの監視を示す。
【図５２】図５２は、監視構造による注入プロセスの監視を示す。
【図５３】図５３は、最大投影飛程の監視を示している。
【図５４】図５４は、マスク構造を示す。
【図５５】図５５は、マスク構造の別の例を示す。
【図５６】図５６は、マスク構造の別の例を示す。
【図５７】図５７は、非対称な角度分布を監視するためのマスク構造を示す。
【図５８】図５８は、様々な方向のイオン角度分布を検出するためのマスク構造の様々な配置を示す。
【図５９】図５９は、２つの注入プロファイルＡとＢとの間の遷移の巧みな適合を示しており、結果として得られる全体的な濃度プロファイルは、所望のプロファイル、例えば均質なプロファイルをもたらす。これは、ここに示す図のように２つの層からなる層システムの場合に特に有益であり得る（しかしながら、そうである必要はない）。
【０００４】
以下の一連のプロセスによる実現の提案：
（１）下層（注入Ｂ）をドーピングするステップ、
（２）上層を成長させるステップ、そして、
（３）上層をドーピングするステップ。
【０００５】
注入Ａの高エネルギーテールの構成については、限られた可能性しか残されていない。しかしながら、注入Ｂの低エネルギーテールは、特に、「１５：犠牲層による基板内のドーピングプロファイルの変更」に記載されているような犠牲層の導入によって影響され得る。
【０００６】
以下の一連のプロセスによる実現の提案：
（１）犠牲層を成長させるステップ、
（２）下層（注入Ｂ）をドーピングするステップ、
（３）犠牲層を除去するステップ、
（４）上層を成長させるステップ、
（５）上層をドーピングするステップ。
【発明を実施するための形態】
【０００７】
詳細な説明
図１は、深さプロファイルを生成するための［７］から知られている方法を示す。この場合、イオンビームは、ウェハ処理のためのイオン注入システムにおいて、構造化されたエネルギーフィルタによって基板に注入される。処理後のウェハ内の注入方法及びドーパント分布又は欠陥分布が示されている。特に示されているのは、単一エネルギーイオンビームのエネルギーが、それが入射する点に応じて、微細構造エネルギーフィルタ部品を通過する際にどのように変更されるかである。結果として得られるイオンのエネルギー分布は、基板母体中に注入された物質の深さプロファイルの変更をもたらす。図１には、この深さプロファイルも示されており、ここに示す例では矩形である。
【０００８】
図２は、イオン注入のためのシステムを示す。このシステムは、複数のウェハをウェハホイール上に配置することができる注入チャンバを含む。ウェハホイールは、注入中に回転するので、個々のウェハは、エネルギーフィルタが配置されたビーム開口部を繰り返し通過し、イオンビームが注入チャンバに到達し、ウェハに衝突する。注入の対象となる基板が上に取り付けられているウェハホイールは、図２の左側に示されている。処理／注入の間、ホイールは９０°傾いて回転する。したがって、緑色で示されたイオンビームのイオンは、同心円をホイールに「書き込む」。ウェハ全体の表面に照射するために、ホイールは処理中に垂直に移動される。ビーム開口部に取り付けられたエネルギーフィルタが図２の右側に示されている。
【０００９】
図３は、フィルタの適切な選択によって多数の異なるドーパント深さプロファイルがどのように生成されるかの原理を例示するために、フィルタの幾つかのレイアウト又は３次元構造を例として示す。図３に示す個々のフィルタプロファイルは、追加のフィルタプロファイル、したがって追加のドーパント深さプロファイルを得るために互いに組み合わせることができる。エネルギーフィルタの断面図（図面の左端）が、それぞれの場合に示されており、エネルギーフィルタの上面図と、達成されたドーパント濃度対ウェハの深さ（深さの関数として）の変化を示す曲線も示されている。ウェハの「深さ」は、イオンが注入されるウェハの表面に垂直な方向である。図３に示すように、（ａ）三角柱形状の構造は、矩形のドーパントプロファイルをもたらす。（ｂ）より小さな三角プリズム形状の構造は、（ａ）の場合よりも深さが小さい矩形のドーパントプロファイルを生成する（したがって、構造のサイズを選択することによってプロファイルの深さを調整することができる）。（ｃ）台形プリズム形状の構造は、プロファイルの始めにピークを有する矩形のドーピングプロファイルを生成する。（ｄ）ピラミッド構造は、基板内の深さが増加するにつれて高さが増加する三角形のドーピングプロファイルを生成する。
【００１０】
多くの理由から、従来知られているエネルギーフィルタ（注入フィルタ）又はエネルギーフィルタ要素は、高スループット、すなわち１時間当たりの多くのウェハの達成には適合していない。特に、１時間当たりの高いウェハスループット、取り扱いの容易さ、製造の容易さ、及び、所望のプロファイル形状の実現を有することが望ましい。モノリシックに、すなわち材料の固体のブロックから製造された静的又は可動に取り付けられたフィルタであって、イオンビーム内に個々に取り付けられたフィルタは、文献［２］，［３］，［４］，［５］，［６］，［７］，［８］，［９］，［１０］から知られている。シリコンとは対照的に、ＳｉＣウェハのドープ領域の形状は、一般にドーパントプロファイルの外方拡散によって変更することができない［２］，［４］，［５］，［６］。この理由は、Ａｌ、Ｂ、Ｎ、及びＰのような一般的なドーパントの非常に小さな拡散定数（高温でさえも）にある。これらの拡散定数は、例えば、シリコンの比較値よりも数桁小さい。この理由から、特に高いアスペクト比を有するドープ領域、すなわちベース表面積と深さとの比が小さいドープ領域を経済的に実現することは今まで不可能であった。
【００１１】
半導体ウェハのドーパント深さプロファイルは、エピタキシャル堆積中のｉｎ−ｓｉｔｕドーピングによって、又は（マスクされた）単一エネルギーイオン注入によって生成することができる。ｉｎ−ｓｉｔｕドーピングの場合、高レベルの不正確さが生じる可能性がある。均質なドーパントプロファイルの場合でさえ、プロセスの性質は、理想的なドーピングからの著しい偏差がウェハ上で、すなわち中間から端へと予想されることを意味する。勾配深さプロファイルの場合、この不正確さはまた、ドープ領域の垂直方向にも及ぶ。なぜなら、今や局所ドーパント濃度は、例えば、温度、局所ドーパントガス濃度、トポロジー、プラントル境界層の厚さ、成長速度などの多数のプロセスパラメータに依存するからである。単一エネルギーのイオンビームの使用は、許容可能な垂直うねりを有するドーパントプロファイルを得るためには、多くの別個の注入が行われなければならないことを意味する。この手法は、ある程度までしか調整することができず、非常に迅速に経済的に実現不可能となる。
【００１２】
本発明の例は、半導体部品、特にＳｉＣ半導体材料に基づく部品の工業生産における、エネルギーフィルタ要素の使用に関する要件を満たすことを可能にするイオン注入システム用のエネルギーフィルタ要素の構成に関する。製造条件は、エネルギーフィルタ要素の使用については、例えば以下の態様によって定義される。
【００１３】
１．フィルタ交換の技術的な容易さ
生産的環境、すなわち工場では、ほとんどの場合訓練を受けた技術者ではない工業労働者（「オペレータ」）によるイオン注入装置でも生産が行われる。
【００１４】
エネルギーフィルタは非常に壊れやすい微細構造の膜であり、破壊することなく取り扱うことが困難である。このフィルタ技術を経済的に使用できるように、短期間の指導の後、専門家でない人（つまり、技術者でない人）でさえ、摩耗した道具のようにフィルタを交換できること、又は、フィルタを注入システム内の別のものと交換することができることが保証されるべきである。
【００１５】
２．任意の垂直プロファイル形状
超接合部品又は最適化されたダイオード構造のような新規な半導体部品は、不均一なドーピング曲線を必要とする。しかしながら、［１−６］に記載された単純なエネルギーフィルタは、一定のプロファイルしか生成しない。Ｒuｂ［８］に記載されているような複雑なフィルタ構造は、技術的に非常に精巧であり、製造方法の技術水準に従って実現することは困難である。目標は、複雑でない、すなわち製造が容易なフィルタ構造の使用によって、複雑な垂直プロファイル形状を実現することである。
【００１６】
３．フィルタ移動と組み合わせた高スループット冷却システム
製造条件は、例えば、典型的にはイオン注入装置（タンデム加速器の典型的な端子電圧＞１ＭＶ〜６ＭＶ）上で１時間当たりに、約２１３ｃｍ−２のウェハ当たりフルエンスで６インチの直径を有する２０〜３０枚を超えるウェハを製造すべきであることを意味する。この状況で必要な枚数のウェハを製造できるようにするには、１ｐμＡ以上かつ数１０ｐμＡまでのイオン電流を使用するか、又は、数ワット以上の電力、例えば６Ｗ／ｃｍ２をフィルタ（典型的な表面積は１〜２ｃｍ２）上に投入する必要がある。これは、フィルタが熱くなることにつながる。問題は、適切な手段でフィルタを冷却することである。
【００１７】
４．均質で均一な深さプロファイルを得るためのフィルタ構造の簡単で低コストな製造
フィルタ構造は、異方性湿式化学エッチングによって製造することができる。最も簡単な形態では、フィルタ構造は、可能な限り薄い膜上に周期的に配置された、適切に寸法決めされた長い三角形のラメラ（例えば、高さ６μｍ、間隔８．４μｍ、長さ数ミリメートル）からなる。鋭い点を有する三角系のラメラの製造は、湿式化学異方性エッチングが正確に調整されなければならないので、コストが掛かる。鋭い点、すなわち非台形のラメラは、尖ったラメラを得るためにエッチング速度及びエッチング時間が互いに正確に調整されなければならないので、コストが掛かる。実際には、これは、エッチング中のかなり多くのプロセス制御作業をもたらす。何百枚ものラメラを有するチップ上のエッチング中に予想される不均一な処理（湿式化学プロセスのエッチング速度は、決して完全に再現可能ではなく、より広い領域にわたって均質であることは決してない）の結果として、それは、歩留まり損失、すなわち、不完全に構造化されたフィルタ要素につながる。目標は、エネルギーフィルタの生産のための簡単で低コストの方法を実現することである。
【００１８】
５．製造されたドーパント領域又は欠陥領域の高い横方向均質性
先に引用した文献［２］，［３］，［４］，［５］，［６］，［７］，［８］，［９］，［１０］に記載されているイオン注入用のエネルギーフィルタは、イオンがフィルタを通過する際にイオンが移動する距離に差異をもたらす内部３次元構造を有する。移動距離のこれらの差異は、フィルタ材料の停止パワーに依存して、透過イオンの運動エネルギーの変更を生じる。したがって、単一エネルギーイオンビームは、異なる運動エネルギーを有するイオンからなるビームに変換される。エネルギー分布は、フィルタの形状及び材料によって決定される。すなわち、フィルタ構造はイオンリソグラフィによって基板に転写される。
【００１９】
６．エネルギーフィルタの「寿命末期」の監視
イオンビームとフィルタ材料との核相互作用及び熱負荷のために、フィルタの典型的な耐用期間は、特に、エネルギーフィルタを用いた各イオン注入プロセスの結果となる。約２μｍの厚さの支持層、８μｍのオーダーの規則的な突起構造、及び、約０．１ｐμＡの電流を有する１２ＭｅＶの窒素での注入プロセスを有するシリコンのエネルギーフィルタの場合、最大生産量は約１００ウェハである（６インチ）。
【００２０】
機械オペレータのためとフィルタ製造者の安全のために、特定のフィルタで処理されたウェハの総数を監視する必要がある。
【００２１】
７．透過イオンの角度分布の制限
マスクされたドーパント領域、すなわち、限られた横方向寸法を有する領域の製造のために、特に高アスペクト比の場合には、透過イオンの角度スペクトルを制限して、マスキング層の下にイオンを注入することを避けなければならない。
【００２２】
８．スパッタリング効果によるフィルタ摩耗の最小化
【００２３】
９．イオンビームに対するフィルタの配置によるチャネリング効果（格子誘導効果）の回避
【００２４】
１０．単純なフィルタ形状による複雑なドーパント深さプロファイルの実現
【００２５】
１１．フィルタの使用中の電子抑制
固体を通るイオンの透過中に、イオンの電荷が平衡状態をとることが知られている。一次ビームの電子は、固体に放出されるか、固体から受け入れられる。すなわち、透過イオンは、フィルタ材料の特性及び一次エネルギーに応じて、フィルタを通過した後、平均してより高い又はより低い電荷状態を有する［２６］。これにより、フィルタの正又は負の充電につながる可能性がある。
【００２６】
同時に、高い運動エネルギーの二次電子は、フィルタの前面又は背面のイオン衝撃によって生成することができる。
【００２７】
工業生産に必要な高電流密度では、エネルギーフィルタが熱くなる（図６．５．２４参照）。熱電子放出（Richardson-Dushman法）のために、熱電子は、フィルタ材料の温度及び仕事関数の関数として生成される。
【００２８】
フィルタと基板との間のイオン加速器の（高真空における）距離は、通常数センチメートル以下である。すなわち、（熱電子放出からの）熱電子の拡散及び（イオン衝撃からの）高速電子の作用は、例えばそこに設置されたファラデーカップによって、基板でのイオン電流の測定を改変してしまう。
【００２９】
１２．射出成形、鋳造、又は焼結による代替製造方法
文献［２］〜［１５］には、エネルギーフィルタの製造のためのマイクロ技術の方法が提案されている。特に、フィルタの製造のために、湿式化学エッチング又は乾式化学エッチングと組み合わせてリソグラフィ法を用いることが記載されている。フィルタ製造のために、シリコンにおけるアルカリエッチング液（例えば、ＫＯＨ又はＴＭＡＨ）による異方性湿式化学エッチング方法が好ましい。
【００３０】
最後に述べた方法によって製造されたフィルタの場合、機能フィルタ層は単結晶シリコンから製造される。したがって、高エネルギーイオンで衝撃を与えた場合、チャネリング効果は、原則として、制御困難な方法でフィルタ層内の有効エネルギー損失に影響を及ぼすことが常に想定されなければならない。
【００３１】
１３．静止基板を照射するための配置
基体の全表面にわたって高い横方向均質性を有するエネルギーフィルタリング下の静止物質を照射することを可能にする照射装置が使用されるべきである。理由：照射システムの終端局は、点状又はほぼ点状のビームスポットでウェハ全体（ウェハホイール）を走査する完全な機械的能力をしばしば有していない。反対に、多くのシステムは、例えば、ウェハを静電的に（ｙ方向に）走査する静電的に拡張されたビーム（＝ｘ方向のストライプ）を有する。場合によっては、部分的に機械的なスキャナが使用される。すなわち、ビームはｘ方向に拡張され、ウェハは機械的にｙ方向に（ゆっくりと）移動される。
【００３２】
１４．大きなフィルタ表面を利用するための配置
基体の全表面にわたって高い横方向均質性を有するエネルギーフィルタリング下の静止基板又は可動基板を照射し、より大きなフィルタ表面にわたってそのように照射することを可能にする照射装置を使用しなければならない。これにより、フィルタの熱的影響や劣化の影響を軽減することができる。
【００３３】
１５．犠牲層による基板内のドーピングプロファイルの変更
エネルギーフィルタは、基板内のドーピングプロファイルを操作するためのツールである。特定の条件下では、基板内で生成されるドーピングプロファイルをエネルギーフィルタの後、すなわち、エネルギーフィルタの下流の位置で操作することが望ましい。特に、ドーピングプロファイルの表面近くの始まりを基板から「押し出す」ことが望ましい。これは、様々な理由（特に、散乱によるイオンの損失）のために、基板内のドーパントプロファイルの始まりがフィルタによって正確に調整できない場合に特に有利であり得る。このようなエネルギーフィルタの後のドーピングプロファイル操作は、基板上の犠牲層への注入によって達成することができる。
【００３４】
１６．犠牲層による基板内のドーピングプロファイルの横方向の変更
特定の用途では、基板内のドーピングプロファイルが横方向の変化を示すことが望ましい。特に、均質なドーピングプロファイルの注入深さの変化は、半導体部品のエッジ終端のために有利に使用することができる。このようなドーピングプロファイルの横方向の調整は、基板上に横方向の厚さの変動を有する犠牲層を設けることによって達成することができる。
【００３５】
１７．幾つかの注入プロファイル間のプロファイル遷移の適応
特定の用途では、２つ以上のプロファイルをある深さで「継ぎ目」に沿って互いに接合することが望ましい。さもなければ、層の間に絶縁が存在するからである。この問題は、特に上側のドーピングプロファイルの下端又は下側のドーピングプロファイルの上端が緩やかに先細りする濃度の「テール」を含む層システムで生じる。
【００３６】
１８．結合された振動運動のためのマルチフィルタ概念の特別な配置
マルチフィルタが、ビームの前方で直線的に前後に（例えば、回転するウェハディスクの場合、垂直走査方向で）移動することができる可動基板チャンバの部分に取り付けられている場合、マルチフィルタは、単に基板チャンバを移動させることによってビームに対して相対的に容易に移動する。フィルタの前方で一方向に走査する磁気又は静的走査装置を用いることにより、例えば、垂直振動距離と水平走査距離との積に等しい非常に大きなマルチフィルタ表面を使用することができる。ウェハとフィルタの動きはこの配置で結合され、これはドーピングの横方向の均質性に関する問題を引き起こす可能性がある。ウェハホイールの回転により、イオンビームはウェハ上に線を「書き込む」。上記配置の結果として、例えばウェハ上の水平照射線の位置は、マルチフィルタ上のある垂直位置に結合される。個々のフィルタ要素間の隙間は、例えば、ウェハ上に不均質にドープされた線をもたらす。したがって、マルチフィルタにおけるフィルタ部品の配置は、フィルタと基板の直線運動の結合にもかかわらず、横方向の均質性が確保されるように選択されなければならない。
【００３７】
前述の製造条件を満たす、エネルギーフィルタ、注入装置、又は注入装置の部品の例を以下に説明する。以下に説明する方法及び概念は、所望の方法で互いに組み合わせることができるが、それらの各々はそれ自体で個別に適用することもできることに留意すべきである。
【００３８】
ポイント１：フィルタ交換の技術的な容易さ
注入フィルタの取扱いを容易にするフレームを、以下に「フィルタチップ」と呼ぶ問題のフィルタに設置することが提案されている。図４〜図６に示すように、このフレームは、イオン注入システム上で適切な大きさのあらかじめ設置されたフレームホルダ内で使用できるように構成することができる。フレームはエネルギーフィルタを保護し、取り扱いを容易にし、電気的散逸及び熱放散、及び／又は電気的絶縁を処理する（図３６を参照）。フレームは、フィルタ要素の製造業者によって、フィルタチップを埃のない環境で設けることができ、無塵包装でイオン注入システムに供給することができる。
【００３９】
図４及び図５は、フィルタフレームの幾何学的及び機械的構成の例を示す。それによって保持されるフィルタは、それと共に得られる所望のドーピングプロファイルに従って選択される任意の所望の表面構造を有することができる。フィルタホルダ及び／又はフィルタフレームには、フィルタフレーム及びフィルタホルダから材料が摩耗するのを防止するコーティングを設けることができる。
【００４０】
フィルタフレーム及びフィルタホルダは、金属、好ましくは高級鋼などで作ることができる。イオン注入プロセスの間に、散乱イオンによって引き起こされるエネルギーフィルタの局所環境におけるスパッタリング効果が予期される。すなわち、フレーム及びフィルタの表面及びその近傍の材料が持ち去られることが予期される。基板ウェハ上の金属汚染は望ましくない結果となり得る。コーティングは、そのような汚染を防止し、コーティングは非汚染物質からなる。どのような材料が非汚染性であるかは、使用されるターゲット基板の特性に依存する。適切な材料の例としては、シリコン又はシリコンカーバイドが挙げられる。
【００４１】
図４は、エネルギーフィルタチップを保持するためのフィルタフレームの断面図を示す。図４にも示されているエネルギーフィルタチップは、接着剤の使用又は機械ばねなどの様々な方法でフレームに取り付けることができる。図５は、図５にも示されているエネルギーフィルタ要素を保持するためのフィルタフレームの上面図を示す。フィルタフレームは、フィルタの交換を可能にするためにフレームを開閉することができる係止要素を含む。図６は、イオン注入装置のビーム経路内にエネルギーフィルタ素子を保持するためのフレームの設置例を示す。図６の上部に示されているものは、チャンバ壁とその中に配置されたフィルタホルダを通る断面である。この例では、フィルタホルダは、チャンバ壁の内側表面、すなわち、注入プロセス中にウェハ（図示せず）に対向する側に配置される。注入プロセスの間、チャンバ壁の開口部及び開口部の前方に配置されたフィルタを通過するイオンビームも図６に概略的に示されている。フィルタホルダに挿入されたフィルタチップを有するフレームは、イオンビームが注入プロセス中に通過するチャンバ壁の開口部を覆う。これは図６の下部に示されており、図６の下部には、フィルタホルダが取り付けられたチャンバ壁の正面図が示されている。
【００４２】
フレームは、フィルタと同じ材料で構成できる。この場合、フレームはフィルタと共にモノリシックに製造することができ、したがって「モノリシックフレーム」と呼ぶことができる。上述したように、フレームは、金属のようなフィルタの材料とは異なる材料で作ることもできる。この場合、フィルタをフレームに挿入することができる。別の例によれば、フレームは、モノリシックフレームと、モノリシックフレームに取り付けられたフィルタの材料とは異なる材料の少なくとも１つの追加のフレームとを含む。この追加フレームは、例えば金属フレームである。
【００４３】
上で説明し図示したように、また図７の右側に示すように、フレームはフィルタを完全に囲むことができる。追加の例によれば、フレームは、フィルタの全ての（４つの）辺（エッジ）に境界を形成するのではなく、むしろフィルタのエッジのうちの３つ、２つ（反対側）又は１つのみに境界を形成する。したがって、「フレーム」という用語は、この説明に関連して、全ての辺（エッジ）でフィルタを完全に取り囲む立体フレームとして、及び、フィルタの幾つかの辺の周りのみに延在する部分フレームとしても理解されるべきである。そのような部分フレームの例も図７に示されている。したがって、図７は、様々な部分フレーム（図の左側）と完全なフレーム（図の右端）を示している。これらのフレームの各々は、エネルギーフィルタと同じ材料（例えばモノリシック）又は異なる材料からなることができる。
【００４４】
エネルギーフィルタ又は任意の他の散乱要素は、そのフレームによって様々な方法で注入装置のビーム経路内に取り付けることができ、これは上述の実施例の１つに従って実現することができる。上述したフレームのフィルタホルダへの挿入は、幾つかの可能性のうちの１つに過ぎない。さらなる可能性について以下に説明する。
【００４５】
図８に示す一例によれば、フレームは、少なくとも１つのバーを用いてチャンバ壁に取り付けることができる。この場合、少なくとも１つのバーはフィルタホルダとして機能する。図８に示されているものは、１つのバーのみ、２つのバー、及び３つのバーによる取り付けの例である。３つ以上のバーを設けることもできることは明らかである。
【００４６】
図９に示す別の例によれば、フレームをサスペンションブラケット又はサスペンション要素によってチャンバ壁に取り付けることもできる。これらのサスペンション要素は、例えば、可撓性であり、フレームがしっかりと定位置に保持されるように、フレームとチャンバ壁との間に取り付けることができる。サスペンション要素はこの例ではフィルタホルダとして機能する。図９は、サスペンション要素が１つのみ、サスペンション要素が２つ、サスペンション要素が３つの取り付けの例を示している。もちろん、３つ以上のサスペンション要素を設けることもできる。
【００４７】
図１０に示す別の例によれば、フィルタ付きのフレームは浮動に（非接触で）磁石によって保持される。この目的のために、磁石は、フレームの前側及び後側並びにチャンバ壁に取り付けられ、それぞれの場合に、チャンバ壁上の磁石又はチャンバ壁に取り付けられたホルダ上の磁石がフレーム上の磁石に対向し、対向する磁石の対向する極が反対の極性であるようにする。磁力の結果として、フレームは、チャンバ壁に取り付けられた磁石とホルダに取り付けられた磁石との間で浮動する。フィルタのフレーム上の磁石は、例えば、熱蒸着又は任意の他の層形成方法によって実現することができる。
【００４８】
ポイント２．任意の垂直プロファイル形状
原理的には、イオン注入システムのためのエネルギーフィルタの幾何学的構成は、半導体材料中の任意の所望のドーピングプロファイルを実現することを可能にすることができる。複雑なプロファイルの場合、これは、ピラミッド、定義された壁面傾斜を有するピット、逆ピラミッドなどの、異なるサイズ及び場合によっては異なる高さの幾何学的に要求の厳しい３次元エッチング構造を同一のフィルタチップ上に生成することが必要であることを意味する。
【００４９】
単純な三角形構造（マルチフィルタ）によって生成することができるような矩形のプロファイル形状を使用して任意の所望のプロファイルを近似することが提案される。特定の条件下では、非三角形構造（例えばピラミッド）を近似の基本要素として使用することも可能である。
【００５０】
すなわち、所望のドーピングプロファイルを例えばボックスプロファイルに分解し、各ボックスプロファイルに対して三角形のフィルタ構造を生成することが提案されている。次に、個々のフィルタチップは、例えば図６．５．１に示すフレームに、面積加重が問題のボックスプロファイル要素に適したドーパント濃度に対応するように取り付けられる。図６．５．４を参照せよ。
【００５１】
ドーパント深さプロファイルの分解は、ここに示す三角形構造に限定されない。逆に、それは、最も一般的な場合には斜面、又は凸状又は凹状の立ち上がりの側面を含む追加の構造を含むことができる。側面は必ずしも単調に上昇する必要はないが、谷や窪みを含むこともできる。フランク角が９０°のバイナリ構造も考えられる。
【００５２】
１つの例では、フィルタ要素は斜めに切断され、互いに直接隣接して配置される。斜めの切断は、フィルタのエッジでイオンを遮断するためにフィルタ間の接着結合が不要であるという利点を有する。さらに、このようにして、照射された表面を最適に使用することが可能である。同じ全フィルタ寸法及び所与のイオン電流に対して、これはウェハスループットを増加させる効果を有する。
【００５３】
図１１は、マルチフィルタの単純な実現例を示す。この例では、３つの異なる形状のフィルタ要素がフィルタホルダのフレーム内で組み合わされて完全なエネルギーフィルタを形成する。図１１の左上には、３つのフィルタ要素を有するフィルタホルダの断面図が示されており、図１１の左下には、３つのフィルタ要素を有するフィルタホルダの上面図が示されている。図１１の右側に、結合されたフィルタで得られるフィルタプロファイルが示されている。このフィルタを注入フィルタとして使用すると、イオンビームは個々のフィルタ要素の全てを均一に通過するため、図１１の右側に示すドーパント深さプロファイルが生成される。このプロファイルには、番号１，２，３の３つの深さプロファイルが含まれている。これらの深さプロファイルの各々は、左側に示される３つのサブフィルタのうちの１つ、すなわち同じ番号によって識別されるサブフィルタから生じる。
【００５４】
図１２は、例として、組み合わせるとマルチフィルタになる３つの異なるフィルタ要素が機能する方法を示す。この図は、個々のフィルタ要素のそれぞれの断面、これらのフィルタ要素の寸法の例、及び個々のフィルタ要素を用いて得ることができるようなドーピングプロファイルを示している。図１２では、例として、第４のフィルタ要素（図示せず）に対して寸法のみが示されている。重み付け、すなわち結果として得られる濃度又はドーピングプロファイルは、個々のフィルタ要素の表面積の寸法を変えることによって調整することができる。この例では、必ずしもそうである必要はないが、フィルタ及び基板は同じエネルギー依存の停止パワーを有すると仮定する。図１３は、図１２に基づいて説明した４つのフィルタ要素が組み合わされてマルチフィルタとなり、埋め込みに用いられる場合に得られるドーピングプロファイルの一例を示す。この総和プロファイルは、問題の表面にわたって重み付けされたフィルタ要素の加算から生じる。この図では、図１２に基づいて記載されたフィルタ要素が適切な重み付けで組み立てられて完全なフィルタを形成し、適切な一次エネルギーのイオンビームに均一にさらされると仮定するので、示された総和プロファイルが得られる。
【００５５】
図１１に基づいて説明した例では、マルチフィルタの個々のフィルタ要素は、フレームのウェブによって互いに分離されている。図１４に示す別の例によれば、個々のフィルタ要素を互いに直接隣接させることもできる。図１４は、幾つかの隣接するフィルタ要素Ｆ１，Ｆ２，Ｆ３を備えるマルチフィルタの断面図を示す。マルチフィルタはフィルタフレームに挿入される。個々のフィルタ要素Ｆ１，Ｆ２，Ｆ３は、この例では斜めに切断され、互いに直接隣接して配置されている。
【００５６】
ポイント３．フィルタ移動と組み合わせた高スループット冷却システム
所与のターゲットドーピングに対する高いウェハスループットは、高いイオン電流によってのみ実現することができる。イオンビームの一次エネルギーの約２０％〜約９９％がフィルタ膜、すなわちビームが通過する注入フィルタの部分に堆積されるので、高いイオン電流であってもフィルタの温度が過度に上昇するのを防ぐ方法として、冷却方法の使用が提案されている。
【００５７】
この種の冷却は、例えば、以下に説明する以下の措置ａ．〜ｃ．のうちの１つ以上を用いて行うことができる。
【００５８】
ａ．フィルタホルダ内の冷却剤の流れ
これにより、加熱されたフィルタチップは、熱放散によって冷却される。図１５は、このような冷却フィルタホルダの例を示している。特に示されているのは、イオン注入装置のチャンバ壁に取り付けられたフィルタホルダを通る断面である。この例では、冷却剤ラインがフィルタフレームを収容するフィルタホルダに組み込まれている。液体冷却剤は、外部冷却装置（図示せず）によってこれらの冷却剤ラインに供給される。これに代えて又は加えて、冷却剤ラインは、フィルタホルダ（図示せず）の表面に配置することもできる。
【００５９】
ｂ．フィルタ又はイオンビームの移動
例えば１０〜１５枚のウェハを装填した回転するウェハホイールを使用する場合には、フィルタ又はフィルタホルダは、回転又は直線運動で振動するように構成することが提案されている。あるいは、イオンビームは、フィルタが静止したまま静電的にフィルタ上を移動することができる。
【００６０】
これらの変形例では、フィルタはイオンビームによって単位時間当たりに部分的にしか照射されない。その結果、特定の瞬間に照射されないフィルタの部分は放射冷却によって冷却される。したがって、連続使用条件下で所与のフィルタに対してより高い平均電流密度を実現することが可能である。これをどのように実現できるかの例を図１６と図１７に示す。
【００６１】
図１６は、単位時間当たり部分的にしか照射されない比較的大きな表面積を有するエネルギーフィルタを示す。したがって、照射されていない領域は、放射冷却によって冷却することができる。この実施形態はまた、上述したようなマルチフィルタ、すなわち、幾つかの異なるフィルタ要素を含むフィルタとして構成可能である。示された例では、フィルタ付きフレームは、イオンビームの方向に垂直な方向に振動し、これは概略的に示されている。イオンビームによって覆われたフィルタの面積は、フィルタの全面積よりも小さいので、単位時間当たりにフィルタの一部のみが照射される。この部分は、振動運動の結果として連続的に変化する。
【００６２】
図１７は、回転するフィルタホルダによって支持されている幾つかのフィルタ要素を備えたフィルタの配置の例を示す。個々のフィルタ要素の各々は、同じ方法で構成することができるが、マルチフィルタを得るために異なる構造を有することもできる。図１７に示すように、個々のフィルタ要素は、ホルダが回転するときに、ホルダの回転軸（中心軸）を中心とする円形経路を横切る。この例でも、単位時間当たりの部分照射のみが起こる。すなわち、全てのフィルタ要素が同時に照射されるわけではないので、照射されないフィルタ要素は冷却され得る。
【００６３】
ポイント４．簡素化されたフィルタ設計
正確な高さ及び完全な鋭い点を有する突起構造を有するフィルタ要素の製造は、処理技術の観点から要求されており、それに対応して高価である。
【００６４】
基板の表面から出発し、単純な突起構造のみを必要とする簡単なドーピング曲線（例えば、均質なドーピング）の場合、単純化された設計と、それに関連して、単純化された製造プロセスがここで提案される。
【００６５】
フィルタの微細構造膜（例えば、突起構造）は、鋭い点の代わりに突起上に平坦部を有するように構成されることが提案され、形成される低エネルギーのドーパントピークがフィルタの支持層に押し込まれ、したがって基板に埋め込まれないように、膜の支持層の厚さが寸法決めされることが提案される。このタイプのフィルタの例を図１８に示す。断面（図の左側）、上面図（中央）、及び、図示されたフィルタの使用によって得られるドーピングプロファイルの例が示されている。図示されているように、矩形のプロファイルは、台形プリズム形状の構造を使用してエネルギーフィルタにイオンを注入することによって基板内に生成することができる。最初のピークはエネルギーフィルタに埋め込まれる。すなわち、基板内にドーパントプロファイルのピークは存在しない。この注入プロファイルは、基板の表面で直ちに始まるという有利な特性を有し、これはエネルギーフィルタの適用にとって極めて重要であり得る。
【００６６】
図１８のフィルタの断面から分かるように、このフィルタ構造は、鋭い点の代わりに平坦部を含む。したがって、個々の構造要素は、断面が台形である。これにより、フィルタの実現に必要なプロセス技術が大幅に簡素化される。例えば、ＫＯＨ又はＴＭＡＨを用いた湿式化学エッチングによって、三角形構造がシリコン中に生成され得ることが知られている。この目的のためには、三角形の先端をリソグラフィでマスクする必要がある。完全なチップを製造する場合、これは、エッチングがラッカー又はハードマスク構造の下に浸透する可能性があるという問題につながる。ここで提案されているアイデアがなければ、この問題は完璧な（したがって複雑でコストが掛かる）処理によってのみ解決できる。ここで提案されたアイデアは、フィルタ構造の製造を非常に単純化する。ＲＩＢＥ（Reactive Ion Beam Etching）やＣＡＩＢＥ（Chemically Assisted Ion Beam Etching）などの現代のプラズマ支援エッチング方法にも同様に当てはまる。
【００６７】
ポイント５．製造されたドーパント領域又は欠陥領域の高い横方向均質性
横方向の均質性の側面は、静的注入の状況において重要であり得る。回転するウェハディスク（ウェハホイール）が、例えば１１枚のウェハ及び固定されたイオンビームと共に使用される場合、均質性は、ウェハディスクのイオンビームに対する回転及び並進運動によって決定される。
【００６８】
フィルタ−基板間距離：透過イオンの角度分布はエネルギー依存性である。とりわけ、非常に低エネルギーのイオン（核停止状態）がフィルタから出るように、フィルタとイオンのエネルギーとが互いに調整されると、大きな角度の散乱事象が生じるので、広い角度分布が存在する。高エネルギーイオン（電子状態でのみ、ｄＥ／ｄｘｅｌｅｃｔｒｏｎ＞ｄＥ／ｄｘｎｕｃｌｅａｒ）のみがフィルタから出るように、フィルタとイオンのエネルギーとが調整されると、角度分布は非常に狭い。
【００６９】
最小距離は、フィルタの構造が基板に転写されないことで特徴づけられる。すなわち、例えば、透過イオンの散乱角の所与の分布の場合、これらのイオンは、少なくともイオンフィルタの格子定数の周期に匹敵する横方向の距離を通過する。
【００７０】
最大距離は、特に半導体ウェハのエッジにおける、散乱角の所与の分布についての適用によって依然として許容され得る散乱イオンの損失によって決定される。
【００７１】
図１９は、ＰＭＭＡ（ポリアクリル酸メチル）基板への静的注入中にエネルギーフィルタを通してイオンを注入した実験の結果を示す。イオンはＰＭＭＡの分子構造を破壊するので、その後の現像プロセスは、高エネルギー堆積の領域を溶解することによってイオンのエネルギー分布を明らかにする。イオンによるエネルギー堆積が低いか又はない領域は、現像液によって溶解されない。
【００７２】
ここで提案されているアイデアは、動的及び静的注入配置の両方について、フィルタ−基板間距離を正確に選択することによって、高い横方向のドーピング均質性を生成することである。
【００７３】
ポイント６．エネルギーフィルタの「寿命末期」の監視
核相互作用と顕著な温度変化（典型的には数１００℃までのフィルタの加熱）のために、エネルギーフィルタは、累積された注入イオン線量の関数として劣化する。
【００７４】
臨界イオン線量に達すると、実現されるターゲットプロファイルへの影響をもはや無視することができないように、フィルタの化学組成、密度、及び形状が変更される。臨界イオン線量は、使用されるフィルタ材料、注入されたイオン種、エネルギー、形状、及びターゲットプロファイルの許容変動範囲（＝仕様）に依存する。
【００７５】
したがって、所与のエネルギー、イオン種、プロファイルなどを用いた各フィルタ注入プロセスについて、注入中の最大温度及び最大許容累積イオン線量を含む仕様を定義することができる。一例によれば、エネルギーフィルタの使用が、技術者によって監視されていないときでさえ、フィルタが指定された許容範囲外では使用できないように監視されることが提供される。この目的のために、フィルタが注入装置上のフィルタホルダに挿入されるとすぐに、電子的に読み取り可能な署名に基づいて各フィルタが検出され、この署名が例えば制御コンピュータによって読み取られることが提案される。署名は、この目的のために、フィルタ上に配置された電子的に読み取り可能なメモリに格納される。データベースは、例えば、ある注入装置で使用できるフィルタの署名と、そのフィルタが適用されるプロセス（イオン種、エネルギー）、並びに、どのような累積線量及びどのような最大温度に達することが許容されているかなどの特性とを格納する。署名を読み出し、それをデータベースの情報と比較することによって、制御コンピュータは、フィルタが計画された注入プロセスに適しているかどうかを判断することができる。
【００７６】
図２０は、フィルタを識別し、フィルタ仕様（最大温度、最大累積イオン線量）に準拠しているかどうかを監視するための監視システムを示す。フィルタが内蔵センサ（電荷積分器及び温度センサ）によって識別されると、例えば、フィルタの累積線量及び温度が連続的に測定される。指定されたパラメータの１つが達するか又は超過したとき、すなわち例えばフィルタが高温になったとき又は最大許容線量がフィルタを介して注入されたときに、注入プロセスは終了する。すなわち、特定の値がもはや仕様を満たさなくなると、信号が制御コンピュータに送信され、制御コンピュータは注入プロセスを終了する。
【００７７】
ポイント７．透過イオンの角度分布の制限
ターゲット基板上にブランク領域を必要とする用途では、マスキング材料をターゲット基板に適用することができる。
【００７８】
フィルタにより引き起こされた過度に広いイオン分布による構造の横方向の「ぼけ」を避けるために、フィルタを透過したイオンビームをコリメートすることが提案されている。コリメーションは、高アスペクト比を有するストリップ状、管状、格子状、又は六角形の構造によって達成することができ、これらの構造は、透過ビーム内でエネルギーフィルタの後に配置される。これらの構造のアスペクト比は、許容される最大角度を定義する。
【００７９】
種々の例が図２１〜図２５に示されている。図２１は、ビーム開口部の領域の注入装置のチャンバ壁を通る断面図、フィルタが挿入されてチャンバ壁に固定されたフィルタホルダ、及び、この例ではフィルタホルダのチャンバ壁から離れて面する側に取り付けられたコリメータを示す。コリメータの長さと幅によって決定されるコリメータのアスペクト比は、コリメータの長さ方向に対する最大角度αを決定する。この最大角度αでは、イオンビームは、コリメータに送られ、コリメータを通過することができる。比較的大きな角度で発されたイオンビームのセグメントは、コリメータの壁に当たって、それを通過しない。イオンが注入されるフィルタと基板との間の利用可能な距離が所望のアスペクト比に対して十分でない場合、コリメータは、互いに隣接して配置されたより小さい開口部を有する幾つかのコリメータユニットから構成することもできる。それらは、例えば、ハニカムパターンで配列することができる。
【００８０】
あるいは、コリメータ構造は、フィルタ要素の上に直接配置することもできる。このタイプの要素はモノリスとして、又はマイクロボンディング法によって製造することができる。図２２に、フィルタ上に直接配置されたコリメータ構造の２つの例を示す。コリメータ構造は、フィルタの表面積より大きな表面積を有する冷却体として作用することができるので、フィルタ上に直接配置されたこのタイプのコリメータ構造は、フィルタを機械的に安定させることができ、冷却効果も有する。ここで、最大角度αは、フィルタ上に配置された個々のコリメータ構造のアスペクト比によっても定義され、その各々は長さ及び幅を含む。コリメータ構造は、例えば接着剤の使用による接合によって、又は何らかの類似の方法によってフィルタに取り付けることができる。
【００８１】
図２２に示す例では、コリメータ構造は、フィルタの構造化された側、すなわち、フィルタが隆起部及び窪みを有する箇所に配置される。この例では、構造は台形である。図２３は、図２２の配置の変形例を示す。この例では、コリメータ表面は、フィルタの構造化されていない側に配置されている。両方の場合において、コリメータ構造は、イオンビームの方向に関してフィルタから下流に配置され（図２１及び図２２において矢印によって示される）、したがって、イオンビームは、フィルタを通過した後にのみ、コリメータ構造を通過する。
【００８２】
図２４は、様々な例によるコリメータ構造の上面図を示す。図示された例では、このコリメータ構造は、上から見たときにラメラ状構造を有するフィルタ上に配置されている。個々の「フィルタラメラ」は、既に上で説明したように、例えば、断面が三角形又は台形であり得る。しかしながら、フィルタのラメラ状構造は一例に過ぎない。前述の他のタイプのフィルタ構造も使用することができる。図２４は、左側及び中央に、コリメータ構造がストリップ状に構成された例を示す。すなわち、それは、フィルタの全幅にわたって延びる複数の平行なストリップを含む。隣接するストリップの各対はコリメータを形成し、このコリメータの幅は隣接するストリップ間の距離によって決定される。コリメータの長さは、個々のストリップの高さによって決定される。ストリップの「高さ」は、図面の平面に垂直な方向の寸法である。コリメータ構造のストリップは、図２４の左側に示すように、フィルタのラメラに対して垂直であってもよく、中央に示すように、ラメラと平行であってもよい。図２４の右側には、コリメータ構造が上面図の格子として現れ、その結果、格子の幾何学的形状によって幾何学的形状が決定される複数のコリメータが形成される例が示されている。図示の例では、個々のコリメータは、コリメータが長方形のチューブの形態であるように、上面図では矩形、特に正方形である。しかしながら、これは一例に過ぎない。個々のコリメータが平面図で円形、楕円形、又は六角形（ハニカム状）であるか、又は他の所望の多角形形状を有するように格子を実現することもできる。
【００８３】
ターゲット基板上のハードマスクによるコリメーション
マスクされた注入の場合、フィルタ上のコリメータの代わりに又はそれに加えて、コリメータ構造として作用するようにターゲットウェハにマスキングを適用することが可能である。このマスキングのための条件は、マスキングの停止パワーが、少なくともターゲット基板材料中の透過イオンビームの平均範囲に対応していなければならないことである。角度分布に対して要求される制限がマスキングによっても達成されるように、マスキングのアスペクト比をそれに応じて適合させることができる。図２５は、ターゲット基板上に直接配置された、このタイプのコリメータ構造の例を示している。このコリメータ構造は、先に説明した幾何学的形状のいずれかを有することができ、したがって、基板構造のレイアウト及び必要な最大角度分布に依存して、例えば、ラメラ状、ストリップ状、管状、又はハニカム状であり得る。このコリメータ構造のアスペクト比は、コリメータ構造を形成する基板上のマスクのブランク領域の高さ（図２５のｈ）と幅（図２５のｂ）との比である。
【００８４】
コリメータ構造は、横方向への散乱だけでなく、深さプロファイルにも影響を及ぼすことが分かっている。これは、図２６に示されており、３つの異なる注入方法のドーピングプロファイルを示しており、それぞれが同じフィルタであるが異なるコリメータ構造で実施されている。この例では、各フィルタは、台形の断面を有するラメラ状構造を有する。しかしながら、これはほんの一例である。図の左側には、注入がコリメータ構造なしに実行される注入方法が示されている。このようにして得られた注入プロファイルは、基板の表面で始まる。
【００８５】
図２６の中央と右側には、注入がコリメータ構造で実行される注入方法が示されており、右側の例の場合のコリメータ構造のアスペクト比は、中央の例の場合よりも高い。図から分かるように、これらの注入方法によって得られるドーピングプロファイルは、基板の表面ではなく、むしろそこから一定の距離だけ離れて始まっており、アスペクト比が高ければ高いほど、ドーピングプロファイルは表面から遠く、上昇がより平坦になる。これについての説明は、基板の表面近傍領域におけるドーパントプロファイルが、フィルタにおいてより強く停止し、したがってより低いエネルギーを有するイオンによって引き起こされることである。このような低エネルギーのイオンは、高エネルギーのイオンよりもフィルタにより強く散乱され、低エネルギーのイオンは高エネルギーのイオンよりも広い角度分布を有する。したがって、コリメータ構造を通過することができる低エネルギーイオンの数は、高エネルギーイオンの数よりも少なく、コリメータ構造のアスペクト比が大きいほど、効果が顕著になり、イオンがコリメータ構造を依然として通過できる許容最大角度が小さくなる。
【００８６】
コリメータ構造にもかかわらず、表面から出発してほぼ均質なドーピングプロファイルを生成することができるように、低エネルギーイオンが「好ましい」ようにフィルタを設計することができる。すなわち、より高エネルギーのイオンよりも低エネルギーのイオンがより多くフィルタを通過する。このタイプのフィルタの例を図２７に示す。この例では、フィルタは、それぞれが最大厚さと最小厚さを有する異なるフィルタ領域を有する。最大厚さは３つの領域全てで同じであるが、最小厚さは異なる。これは、実施例では、フィルタが、個々の領域のそれぞれにおいて、異なる高さ又は厚さを有するベース上に配置された台形構造を有し、したがって台形構造の高さが異なるという点で達成される。第１のセクションでは、ベースが最も薄く、台形構造が最も高く、その結果、このセクションでは隣接する構造間の距離ＣＤ１が最大となる。第３セクションでは、ベースが最大の厚さを有し、台形構造が最も低く、その結果、このセクションでは隣接する構造間の距離ＣＤ３が最小となる。第２セクションでは、ベースの厚さは、第１セクションの厚さと第３セクションの厚さとの間にある。これに対応して、このセクションにおける台形構造の高さは、第１セクションの高さと第３セクションの高さとの間にあり、隣接する構造間の距離ＣＤ２は、このセクションでは、第１セクションの距離ＣＤ１と第３セクションの距離ＣＤ３との間にある。個々のセクションは、その表面積に関して同じサイズであることができるが、サイズが異なることもある。また、最小フィルタ厚さが異なる３つ以上のセクションを提供できることは明らかである。
【００８７】
図２７は、注入がコリメータ構造なしで実行されるときに、今説明したフィルタを用いた注入によって得られた注入プロファイルを左側に示す。この注入プロファイルは表面で始まるが、ドーピング濃度は深さが増すにつれて階段状に減少する。この図において、ＣＤ１は、フィルタの第１セクションに起因するドーピングプロファイルの領域を示し、ＣＤ２は、フィルタの第２セクションに起因するドーピングプロファイルの領域を示し、ＣＤ３は、フィルタの第３セクションに起因するドーピングプロファイルの領域を示す。関連するセクションのベースの最小厚さが厚いほど、問題のフィルタ領域を通過するイオンが基板に浸透する深さがそれほど深くなくなる、すなわちそのエネルギーが低くなることが、ドーピングプロファイルに基づいて分かる。ドーピングプロファイルはまた、低エネルギーのイオンが高エネルギーイオンよりもより多くこのフィルタを通過することを示している。上述したように、低エネルギーイオンは高エネルギーイオンよりも強く散乱され、したがってコリメータ構造を通過する低エネルギーイオンは高エネルギーイオンよりも少ないため、表面から始まるほぼ均質なドーピングプロファイルは、このようなフィルタをコリメータ構造と組み合わせて使用することによって得られる。これは、図２７の右側に示されており、説明されたフィルタとコリメータ構造を使用した注入方法が示されている。この例のコリメータ構造は基板上に配置されているが、フィルタ上に配置することもできる。
【００８８】
ポイント８．スパッタリング効果によるフィルタ摩耗の低減
基板に対するフィルタの注入配置：ある場合には、突起は基板に面し、他の場合には突起は基板から離れる方向に向く（→スパッタリング、衝撃時の散乱）。先に説明した注入方法及び以下に説明する注入方法の間、フィルタは、それぞれの場合に、フィルタの微細構造が基板に面しているように、すなわち、図２８（ａ）に示されているようにイオンビームから離れているように使用することができる。あるいは、図２８（ｂ）に示すように、フィルタの微細構造が基板から離れるように、すなわちイオンビームに向いているように、フィルタを回転させることもできる。後者は、スパッタリング効果に有利な影響を与えることができる。
【００８９】
ポイント９．イオンビームに対するフィルタの配置によるチャネリングの回避
フィルタ及び／又は基板の傾斜
フィルタ及び／又は基板が結晶材料からなる限り、望ましくないチャネリング効果が生じる可能性がある。すなわち、イオンは、特定の結晶方向に沿って増加した範囲を達成することができる。効果の大きさと受容角は、温度とエネルギーの関数である。フィルタ及び基板に使用される出発材料の注入角及び結晶学的表面配向は重要な役割を果たす。一般的に、チャネリング効果は、上述のパラメータがウェハごとに、及び、１つの注入システムと他の注入システムとで異なる可能性があるため、ウェハ全体にわたって確実に再現することができない。
【００９０】
したがって、チャネリングは避ける必要がある。フィルタと基板を傾斜させることにより、チャネリングを防止することができる。フィルタ又は基板中のチャネリングは、特にフィルタ及び基板が異なる材料からなる場合に、注入されたドーパントの深さプロファイルに全く異なる影響を及ぼす可能性がある。
【００９１】
図２９は、フィルタのベース表面が基板の表面とゼロよりも大きい角度を形成するように、注入プロセス中に基板に対して傾けられたフィルタを概略的に示す。この角度は、例えば、３°より大きく、５°より大きく、又は１０°より大きく３０°未満である。特に、エネルギーフィルタが異方性材料で製造される場合、このようにしてチャネリング効果を防止又は低減することが可能である。
【００９２】
ポイント１０．単純なフィルタ形状による複雑なドーパント深さプロファイルの実現
上述のように、より複雑なドーパント深さプロファイルは、フィルタ要素の幾何学的設計を適合させることによって実現することができる。以下の説明を簡単にするために、全てのタイプの散乱効果は無視される。
【００９３】
イオンの停止パワー（ｄＥ／ｄｘ）がフィルタ及び基板材料の両方において同じである場合、図３０に例示されるような状況が起こり得る。図３０は、異なる設計のエネルギーフィルタの様々なドーピングプロファイル（基板内の深さの関数としてのドーパント濃度）の概略図を示し、その各々は側面図及び上面図で示されている。図示されているように、（ａ）三角柱形状の構造は矩形のドーピングプロファイルを生成する。（ｂ）より小さな三角柱形状の構造は、（ａ）に示すより大きな三角柱形状の構造よりも深さ分布の少ないドーピングプロファイルを生成する。（ｃ）台形構造は、プロファイルの始めにピークを有する矩形のドーピングプロファイルを生成する。（ｄ）ピラミッド構造は、基板内の深さが増加するにつれて高さが増加する三角形のドーピングプロファイルを生成する。
【００９４】
例えば、ホウ素でドープされる基板材料としてシリコンを用いて、例えば、エネルギーフィルタを異種材料で構成する場合には、基板内のドーパント深さプロファイルの変化は、実際の運動イオンエネルギーの関数としてのフィルタの密度及びｄＥ／ｄｘの変化に応じて得られる。深さ方向のドーピングにおける完全に均質な、すなわち一定の変化は、フィルタと基板の両方に同一の材料が使用される場合にのみ達成される。これは、同一の注入プロセス、すなわち、同じ一次イオン及び同じ一次エネルギーによる注入プロセスによって得られた様々な基板材料（ターゲット材料）におけるドーピングプロファイルが示されている図３１に示されている。それぞれの場合、フィルタ材料はシリコンであった。ドーピングプロファイルは、異なる基板材料の結果として異なる。
【００９５】
図３２は、図３１のダイアグラムが基づいている様々な基板材料についてのエネルギーの関数としての停止パワーの変化を示す［４］（ＳＲＩＭシミュレーション）。
【００９６】
所与の表面形状に対して、例えば、多層システムとしてのフィルタの設計によって、停止パワーのエネルギー依存的な変化を適応させることが提案されている。
【００９７】
イオンエネルギーの関数としての（すなわち、所与のイオン種及び一次エネルギーに対するフィルタ突起における垂直位置の関数としての）停止パワーの変化は、全体的に（すなわち、イオンのフィルタへの入射から照射された基板の終点まで）、運動エネルギーの全損失が得られるように、フィルタ上の入射位置（より正確には、フィルタ及び基板を通るイオンの実際の経路）によってモデル化されることが提案される。したがって、フィルタにおけるエネルギー損失は、もはやフィルタ材料の照射された長さによってのみ決定されるのではなく、停止パワーの位置依存変化によって決定される。
【００９８】
したがって、適切なモデル化及び固定された幾何形状を用いて、例えば、深さ方向に上昇又は下降するドーピング曲線を生成することが可能である。したがって、停止パワーは横方向位置の関数となる。このようなフィルタの例を図３３〜図３５に示す。これらの各図における横方向の位置は「ｙ」で示されている。
【００９９】
図３３は、多層フィルタの多層出発材料を示す。この実施例では、出発材料は１−４で示される４つの異なる層を含む。しかしながら、４つの層の使用は一例に過ぎない。４層未満又は４層以上を使用することも可能である。個々の層は、使用される材料だけでなく、その厚さも異なっていてもよい。２つの層が同じ材料を含み、異なる材料からなる２つ以上の層によって分離されることも可能である。個々の層は、適切な堆積方法によって、互いの上に逐次的に堆積又は生成することができる。
【０１００】
異なる停止パワーを有する材料の層状スタックの適切な構成では、複雑なドーパント深さプロファイルは、単純なフィルタ形状でも実現することができる。図３４は、図３３で製造された出発材料に基づいて実現され、図示の例では、ベースと、ベース上に配置された三角形構造とを含むフィルタの断面を示す。これらの三角形構造は、ストリップの形態であってもよく、すなわち、図面の平面に垂直な方向に延在していてもよく、ピラミッド構造の一部であってもよい。
【０１０１】
図３５に示すように、フィルタは、いくつかの構造が横方向（ｙ方向）に互いに隣接して配置されるように実現されてもよく、これらの構造は異なる幾何学的形状及び／又は異なる層状スタック、すなわち、個々の層及び／又は個々の層の材料のシーケンスに関して異なる構造を有する積層スタックを含む。例えば、６つの異なる材料が図示されたフィルタに使用され、これらの層は１〜６で示されている。
【０１０２】
選択はこのような材料に限定されないが、例えば、シリコン、シリコン化合物、又は金属が個々の層の材料として適切である。シリコン化合物としては、例えば、シリコンカーバイド（ＳｉＣ）、二酸化シリコン（ＳｉＯ２）、窒化シリコン（ＳｉＮ）等が挙げられる。適切な金属には、例えば、銅、金、白金、ニッケル、及びアルミニウムが含まれる。一例によれば、シリコン化合物の少なくとも１つの層がシリコン層上に成長され、金属層がシリコン化合物の少なくとも１つの層上に気相から堆積される。金属層は、シリコン層上に直接蒸着することもできる。異なる層を有するフィルタを得るために、蒸着によって互いの上に様々な金属層を製造する可能性も存在する。
【０１０３】
ポイント１１．電子抑制
固体を通るイオンの透過中に、一次ビームの電子は固体中に残るか、又はイオンによって吸収されることが知られている。すなわち、フィルタ材料の特性及び一次エネルギーに依存して、透過イオンは、フィルタを通過した後、平均してより高い又はより低い電荷状態を有する［２６］。電子はフィルタに放出又は吸収される。
【０１０４】
図３６は、薄膜への照射に対するイオンの運動エネルギーの関数としてのイオン（黒線：トーマス−フェルミ推定、青線：モンテカルロシミュレーション、赤線：実験結果）の平衡電荷状態を示す。イオン：硫黄。膜：炭素［２７］。
【０１０５】
イオン衝撃の結果として、高い運動エネルギーを有する二次電子がフィルタの前面と裏面の両方で同時に生成されることが可能である。工業生産に必要な高電流密度では、エネルギーフィルタが熱くなる。熱電子放出（Richardson-Dushman法）の結果として、熱電子は、フィルタ材料の温度及び仕事関数の関数として生成される。これは、イオン衝撃によるエネルギーフィルタの加熱を示す図３７に示されている。示された曲線は、６ＭｅＶの高エネルギーの炭素（Ｃ）イオンをフィルタに照射した実験に基づいている。この場合のフィルタは不透明なエネルギーフィルタであった［２］。
【０１０６】
フィルタと基板との間のイオン加速器の（高真空における）距離は、通常数センチメートル以下である。したがって、例えば、そこに取り付けられたファラデーカップによる基板でのイオン電流の測定は、（熱電子放出からの）熱電子の拡散及び（イオン衝撃からの）高速電子の作用によって改変される。
【０１０７】
前述したように、フィルタの観点からは、電子を発生するプロセス（一次イオンのストリッピング）と電子を放出するプロセスの両方が存在する。したがって、実装された電気的に絶縁されたフィルタの電位は十分に規定されていない。逆に、それは、イオン電流、真空条件、温度などの関数として、注入プロセス中に変化する。正味の負の電荷は電子の放出を促進するが、正味の正の電荷は電子の放出を抑制する傾向がある。このような充電を防止する種々の方法を以下に説明する。
【０１０８】
（ａ）規定された（正の）電位におけるエネルギーフィルタ要素
エネルギーフィルタは、イオン衝撃中にフィルタが常に規定された電位になるように、設計され取り付けられることが提案されている。図３８は、これが保証されているフィルタの配置の断面を示す。このフィルタの配置では、フィルタフレーム内のフィルタは、二次電子を抑制するために、フィルタホルダに対して規定された（正の）電位に保持される。フィルタフレームは、電圧源に接続され、フィルタホルダ及び注入装置のチャンバ壁から電気的に絶縁されている。
【０１０９】
フィルタホルダの電位は調整することが可能である。これは、例えば、注入プロセスに起因する電荷バランスとは無関係に、被注入基板の電位又は接地電位に対する定電位が注入の間維持されるような方法で行うことができる。この目的のために、電流源による正又は負の電荷の制御された供給を提供することができる。
【０１１０】
維持される電位は、特に、例えば、フィルタからの電子の放出が完全に抑制され、したがって、透過イオン電流の（正の）電荷のみが基板の隣又は基板上のファラデーカップで測定されるように、選択することができる。このような（正の）電位の典型的な値は、数１０Ｖから数千Ｖの範囲内である。
【０１１１】
エネルギーフィルタがその材料組成のために非常に高オーミックである場合、フィルタは、数ナノメートルから数十ナノメートルの範囲の厚さを有する薄い高導電性層を片面又は両面に備えることが提案されている。この層の停止パワーは、フィルタが設計されているときに停止パワーの全体的なバランスに組み込まれなければならない。適用された層（基板から遠ざかる面に適用されている場合でさえ）が原則的に、被注入基板材料にいかなる有害な汚染をも確実に引き起こさないように注意する必要がある。ＳｉＣ基板の処理のために、この層は、例えば、炭素からなることができる。
【０１１２】
（ｂ）エネルギーフィルタは、仕事関数の高い材料でコーティングされている。
【０１１３】
強い熱電子放出を減少させるために、エネルギーフィルタが片側又は両側を高い電子仕事関数を有する材料でコーティングされて、所定の温度で可能な限り熱電子放出が生じないようにすることが提案される。幾つかの要素の仕事関数を図３９に示す［２５］、Materials Science Poland, Vol. 24, No. 4, 2006。特に、仕事関数が３．５ｅＶより大きく、４ｅＶより大きく、又は４．５ｅＶより大きい材料が適している。
【０１１４】
この層の停止パワーは、フィルタの設計時に計算される停止パワーの全体的なバランスに含める必要がある。適用された層（基板から離れた面に適用された場合にも）が原則として、被注入基板材料にいかなる有害な汚染をも確実に引き起こさないように注意する必要がある。
【０１１５】
ポイント１２．射出成形、鋳造又は焼結を用いる代替製造方法
注入フィルタは、湿式化学エッチング又は乾式化学エッチングと組み合わせたリソグラフィのようなマイクロ技術の方法によって製造することができる。特に、アルカリエッチング液（例えば、ＫＯＨ又はＴＭＡＨ）による異方性湿式化学エッチングは、シリコンからのフィルタ製造のために使用される。このタイプのフィルタでは、機能フィルタ層は単結晶シリコンからなる。したがって、高エネルギーイオンによる衝撃の間、チャネリング効果は、制御が困難な方法でフィルタ層の有効エネルギー損失に影響を及ぼす可能性がある。どのようにしてそのような効果を回避できるかについての例を以下に説明する。
【０１１６】
（ａ）一例では、典型的なマイクロ技術プロセスによる製造のために、単結晶材料を必要とする湿式化学異方性エッチングが乾式化学エッチングに置き換えられることが提供され、これは多結晶又は非晶質の出発材料がフィルタ膜に使用されることを意味する。その材料構造のために、結果として得られるフィルタは、チャネリングに関して改善された特性を示す。
【０１１７】
（ｂ）別の例では、フィルタは、典型的なマイクロ技術プロセスのシーケンスではなく、むしろインプリント、射出成形、鋳造又は焼結によって製造されることが提供される。コアアイデアは、型又は金型インサートがエネルギーフィルタ膜の最終形状を決定するような方法で上述のプロセスを実施することである。選択されたフィルタ材料は、問題の方法に対して慣れ親しんだ形で処理される。すなわち、所定の鋳造用金型、金型インサート、打ち型などにより、軟質状（インプリント用）、液状（射出成形用及び鋳造用）、又は粒状（焼結用）などの所要の形状が付与される。
【０１１８】
上述の方法の使用の利点の１つは、単結晶フィルタ膜が典型的には得られず、したがってチャネリングが抑制されることである。別の利点は、利用可能なフィルタ膜材料の範囲が非常に大きいことである。例えば、ＳｉＣ基板における均質なドーピングプロファイルの製造のための焼結ＳｉＣのフィルタ膜の使用が特に有利である。
【０１１９】
別の利点は、上述の成形方法を使用することにより、多数のフィルタ要素の製造コストをマイクロ技術による製造コストと比較して大幅に低減できることである。
【０１２０】
ポイント１３．静止基板の照射
図４０に一例として示すように、静止基板の均質でエネルギーフィルタリングされた照射は、フィルタの前のイオンビームを「ぐらつかせること」（＝制御された偏向）と、ウォブリングユニット（＝イオンビーム偏向システム）と静止基板との間にフィルタを配置することと、正しい偏向角、及び、フィルタと基板との間の正しい距離ｄ（通常、数ｃｍからｍ）を選択することとによって達成される。図４０は、エネルギーフィルタを通る基板への注入のための配置を示す。この配置は、フィルタの前に配置されたイオンビームの偏向装置を含む。この偏向装置によって達成され得るイオンビームの偏向は、注入のために、基板が完全に照射され得るように、すなわち、その表面全体を照射され得るように、フィルタと基板との間の距離（典型的には数ｃｍ〜数ｍの範囲内）と調整される。
【０１２１】
ポイント１４．大きなフィルタ表面積を利用するための配置
（ａ）フィルタ表面全体がアクティブである配置
図４１は、ビーム面積が適切な手段によって拡大され、照射されたフィルタ表面積が基板表面積よりも大きい、エネルギーフィルタ注入（すなわち、エネルギーフィルタによる注入）のための配置を示す。その結果、基板を完全に照射することができ、大きなフィルタ表面を使用することができる。照射されるフィルタ領域の直径は、基板の直径よりも大きい。基板は静的でも可動でもよい。この配置により、大きなフィルタ表面を用いることが可能となり（＝フィルタの劣化の影響や熱的影響の低減）、基板の全面に確実に照射することができる。このタイプの配置の使用は、必要なフィルタ構造が「大きい」場合に特に有利である。高耐圧Ｓｉ−ＩＧＢＴ又はＳｉパワーダイオードにプロトンをドープするには、１００μｍを超える浸透深さが必要である。したがって、この用途のためには、＞１００μｍの「突起高さ」を有するフィルタ構造が提供されなければならない。このようなフィルタ構造は、大きな基板（例えば、６インチ又は８インチ）の場合でも、十分な機械的安定性で非常に容易に製造することができる。
【０１２２】
ここで説明する配置では、基板とフィルタとの間に一定の最小距離を維持し、散乱効果の結果として注入されたイオンの十分な横方向均質化が保証されるようにすべきである。
【０１２３】
（ｂ）フィルタ表面の一部が非アクティブである配置
最初にセクション１４（ａ）で説明したのと同じ構成が使用される。ビーム面積が適切な手段によって拡大され、照射されたフィルタ表面が基板表面よりも大きいエネルギーフィルタ注入のための配置。それにもかかわらず、フィルタ面全体がここではアクティブではない。逆に、フィルタ表面のある部分のみがアクティブである。これは、フィルタが、例えばストリップの形態の多数のフィルタ要素の配列からなることを意味する。これらのフィルタ要素は、例えば適切な製造プロセスによって基板からモノリシックに製造することができる。フィルタ表面の他の（非アクティブな）部分は、フィルタ膜を安定化させるために使用される。この部分は、イオンビームが影を投射する原因となる。したがって、この配置では、シャドーイング効果を補償するために、基板又はフィルタのいずれかを移動させなければならない。この配置により、大きなフィルタ面を利用することが可能となり（＝フィルタの劣化の影響や熱的影響の低減）、基板の全面に確実に照射することができる。図４２は、非アクティブ部分を有し、一方向の機械的走査を伴うフィルタを示す。
【０１２４】
ポイント１５．犠牲層による基板内のドーピングプロファイルの変更
さらに、厚さ及び停止パワーが適切に選択された犠牲層を基板に適用することができるので、注入プロファイルは基板内で所望の方法で深さ方向にシフトされる。このタイプの犠牲層は、マスクされたイオン注入（図４３を参照）及びマスクされていないイオン注入のためにも使用することができる。特に、この方法は、ドーピングプロファイルの望ましくない開始部分を基板から犠牲層に「押し込む」こと、すなわちプロファイルの開始部分を犠牲層に埋め込むことを可能にする。
【０１２５】
図４３は、マスクされてエネルギーフィルタリングされた注入の場合に、犠牲層によって得られる基板内のドーピングプロファイルの変更を示す。ここに示す例では、注入プロファイルの開始部分が犠牲層内に押し込まれる。この原理は、図４３とは対照的に、マスクされずエネルギーフィルタリングされたイオン注入、すなわちマスキング層が存在しない注入の場合と同様に利用することができる。
【０１２６】
ポイント１６．犠牲層による基板内のドーピングプロファイルの横方向の変更
その停止パワーと、ウェハ表面上の厚さの変化が基板に対して適切に選択された犠牲層を適用することにより、注入プロファイルは、ウェハ上の横方向位置の関数として基板内に深さ方向に所望のようにシフトさせることができる。このタイプの犠牲層は、マスクされたイオン注入のために、またマスクされていないイオン注入のためにも使用され得る（図４４を参照）。特に、均質なドーピングプロファイルの注入深さの変化は、半導体部品のエッジ終端のために有利に使用することができる。
【０１２７】
図４４は、マスクされずエネルギーフィルタリングされたイオン注入の場合の、犠牲層による基板内のドーピングプロファイルの横方向の変更を示す。ここでは、横方向の犠牲層の厚さの変化によって、注入深さの横方向の変更が達成される。この原理は、マスクされエネルギーフィルタリングされた注入に類似して使用することができる。
【０１２８】
ポイント１７．幾つかの注入プロファイル間のプロファイル遷移の適応
２つ以上のドーピングプロファイルを巧みに重ね合わせることができ、その結果、特にオーバーラップの領域において所望の総体的なドーピングプロファイルが得られる。この技術は、特に多層の成長及びドーピングに有利である。代表的な例は、幾つかのＳｉＣエピ層の成長とそれらのエネルギーフィルタリングされたドーピングからなる。層間の良好な接触が保証される必要がある。
【０１２９】
ポイント１８．結合された振動運動を伴うマルチフィルタ概念の特別な配置
巧みな配置を使用することができるので、フィルタと基板との結合された振動運動にもかかわらず、すなわち、フィルタと基板との間の相対的な垂直移動がないにもかかわらず、イオンの分布の横方向の均質性が達成される。このタイプの配置を図４５に示す。ウェハは、基板の後ろでウェハホイールのｘ方向の回転によって案内される。イオンビーム（図示せず）は、例えば、ｘ方向に拡張され、注入チャンバの垂直振動運動によってマルチフィルタ表面全体を走査する。フィルタ表面は、アクティブなフィルタ領域と非アクティブなホルダ領域とからなる。配置（Ａ）は好ましくない配置である。照射されたフィルタ表面をｙ１とｙ２について考えると、ｙ１では３つのフィルタが照射され、ｙ２ではフィルタは全く照射されない。その結果、ウェハ上に横方向に不均質なストライプパターンが得られる。配置（Ｂ）は、より良い配置の可能な例を示す。２つのフィルタが、ｙ１とｙ２の両方について照射される。これは全てのｙに当てはまる。その結果、ウェハ表面上の横方向に均質なドーピングが達成される。
【０１３０】
図４５に示すように、フィルタと基板のｙ方向の垂直移動が結合されている。ウェハは、ウェハホイールの回転によってフィルタの後ろでｘ方向に沿って案内される。イオンビーム（図示せず）は、例えば、ｘ方向に拡張され、注入チャンバの垂直振動運動によってマルチフィルタ表面全体を走査する。フィルタ表面は、アクティブなフィルタ領域と非アクティブなホルダ領域とからなる。配置（Ａ）はむしろ好ましくない配置である。照射されたフィルタ表面をｙ１とｙ２について考えると、ｙ１では３つのフィルタが照射され、ｙ２ではフィルタは全く照射されない。その結果、ウェハ上に横方向に不均質なストライプパターンが得られる。配置（Ｂ）は、より良い配置の可能な例を示す。２つのフィルタが、ｙ１とｙ２の両方について照射される。これは全てのｙに当てはまる。その結果、ウェハ表面上の横方向に均質なドーピングが達成される。
【０１３１】
ポイント１９．監視
別の態様は、エネルギーフィルタによって変更されたイオン注入の重要なパラメータを監視するという問題を解決することを意図している。そのようなパラメータは、例えば、最小又は最大の「投影飛程」、フィルタの幾何学的形状によって決定される深さ濃度分布、（エネルギー依存的な）角度分布である。イオン注入されたイオン種などの他のパラメータの監視も有用であり得る。特に、イオンが注入されたウェハ上、又は、（同時に）ウェハの近くの（複数の）構造上で監視が可能でなければならない。１つの態様によれば、監視は、監視構造又はウェハの更なる処理を必要とせずに実行されるべきである。
【０１３２】
監視は、スペクトル吸収、分光透過率、分光反射率、屈折率の変化、全体的な吸収（測定装置に依存する波長範囲）、並びに、全体的な透過及び反射（測定装置に依存する波長範囲）のような光学パラメータを測定することによって行うことができる。
【０１３３】
１つの態様によれば、上記注入パラメータのモニタリングのために、マスク及び基板材料の配置が使用されることが提供される。マスク及び基板材料の配置は、（１）被注入表面上の適切な位置、例えばウェハホイールに配置され、（２）例えば、「注入されたまま」の方法で、すなわち更なる後処理を必要とせずにイオン注入の結果として、それらの光学特性を変化させる。例えば、この変化は、所与のイオン種についての注入されたイオン線量に比例する。（２）で引用した材料は、例えばＰＭＭＡ（プレキシガラス）、ＰＭＭＡ、ＳｉＣ、ＬｉＮｂＯ３、ＫＴｉＯＰＯ４などである。
【０１３４】
イオン放射に対して光学的に敏感な材料が同時にターゲット基板の材料である場合には、ターゲット基板（例えば、ＳｉＣウェハ）を光学監視のために直接使用することができる。
【０１３５】
光学特性の変化に加えて、ＰＭＭＡなどの材料は、イオンによる照射後に、ある種の酸及び溶媒中でその溶解度を変化させることが知られている。したがって、イオン照射後に変更された構造の深さ（又はエッチング速度又は結果として生じるエッチング形状など）は、注入されたイオン線量の尺度と考えることができる。
【０１３６】
イオン照射による物理的パラメータの他の変化の監視が考えられる。このような変化は、例えば、監視材料の機械的特性、監視材料の電気特性、又は高エネルギーイオン照射による監視材料の核−物理的活性化を含むことができる。
【０１３７】
一態様によれば、検出は、光学特性の変化に基づいて進行すべきである。このタイプの実装を以下で説明する。被注入ターゲット基板上で監視が行われないことが頻繁に起こる場合には、別個の監視構造の実装が提案される。監視構造は、１つ以上のマスク構造を有する適切な基板材料の配置からなる。例を図４７及び図４８に示す。
【０１３８】
図４６に示されているように、１つの監視構造又は複数の監視構造（監視チップ）は、ウェハホイール上のような適切な場所に配置される。監視チップの読み出しは、例えば更なる後処理なしで注入後に行われる。場合によっては、読み出し測定のためにマスクを監視基板から除去する必要がある。１つの態様によれば、マスクは再使用可能である。
【０１３９】
監視チップのマスク材料及び基板材料は、異なる材料からなることもできる。マスク材料の選択の基準は、例えば、（スパッタリング効果によって引き起こされる汚染を排除するために）ターゲット基板の材料との適合性である。別の基準は、高いアスペクト比を有するマスク構造を製造することができるような、高エネルギーイオンの停止パワーである。
【０１４０】
監視チップのマスク材料及び基板材料を同じ材料から製造することも可能である。マスク及び基板はモノリシックに製造することもできる。この場合、マスク又は基板のいずれかを再使用することは通常不可能である。
【０１４１】
イオン注入後のマスク構造の性能と評価： 
１．エネルギーフィルタにより変更されたイオン注入の性能
２．マスクの除去は可能であるが必ずしも必要ではない。なぜなら、読み出し測定は、基板の裏面からの反射によっても行うことができるからである。
【０１４２】
３．光学測定
ａ．吸収スペクトル、波長分解される
ｂ．透過スペクトル、波長分解される
ｃ．反射率、波長分解される
ｄ．単純な全体的な吸収、すなわち、波長分解されない
ｅ．単純な全体的な透過、すなわち、波長分解されない
ｆ．屈折率の変化の測定
ｇ．偏光の変化
４．較正曲線又は比較標準との比較、及び注入プロセスが予想どおりに行われたかどうかの判定。
【０１４３】
説明された監視構造を使用することにより、以下の注入パラメータを試験することができる。
【０１４４】
Ａ．深さに依存した線量
したがって、これは、フィルタの劣化の試験であり、注入線量が機械側で正しく設定されているかどうかを判断するための試験である。
【０１４５】
Ｂ．最大／最小投影飛程
したがって、これは、正しい注入エネルギーの試験、フィルタの劣化の試験、及び生成されたフィルタ構造の正確さの試験である。
【０１４６】
Ｃ．注入されたイオンの角度分布
したがって、これは、フィルタの劣化の試験、フィルタの正しい形成の試験、及び注入チャンバ内の正確な幾何学的配置のための試験である。
Ａ．注入されたイオンの深さ分布の監視
【０１４７】
ポイントＡ．深さに依存した線量
図４９〜５２は、一例として、エネルギーフィルタによって設定された注入されたイオン線量の深さ分布の監視を示す。この例では、次の簡単な前提が適用される。
【０１４８】
・光学特性の変化は、局所的に注入されたイオン線量とそれによって引き起こされた固有欠陥によってのみ生じる。
【０１４９】
・例えば、（濃度領域Ｃ２に到達するように）イオン濃度Ｃ１（図５１）で深さ領域ＩＩＩのみを通過するイオンは、光学特性にそれ以上の変化をもたらさない。
【０１５０】
・正確には、例えば電子的停止の結果として、ＰＭＭＡにおいてこのような光学特性の変化が観察されることが考えられる。
【０１５１】
・これは原則的に評価の可能性については問題ではないが、図５１及び図５２の例では、簡略化のために除外する。
【０１５２】
図５０に示されているか又は説明されているマスク構造は、所望の深さ分解能に応じて、厚さ及び数に関して互い違いになっている、すなわち「傾斜面」又は連続傾斜として構成されている。したがって、最大の厚さについては、以下のことが例として適用される：「マスクの厚さ」＞Ｒｐ，ｍａｘ
個々の構造の横方向の寸法は、読み出し装置の要件に応じて、平方マイクロメートルから平方ミリメートルから平方センチメートルの範囲であり得る。
【０１５３】
ポイントＢ．最大投影飛程の監視
図５３は、最大投影飛程の監視に適合した構造を示す。
【０１５４】
Ａに記載されているような評価手順を用いた類似の構造もまた、最小投影飛程を測定又は監視するために使用することができる。
【０１５５】
ポイントＣ．注入されたイオンの角度分布の監視
イオン注入のためのエネルギーフィルタは、フィルタ通過後にイオン角度のエネルギー依存スペクトルを生成することが知られている。
【０１５６】
原理的には、フィルタの表面に垂直に到来する単一エネルギーのイオンの場合、フィルタの後に結果として得られるより低いエネルギーのイオンが、高エネルギーのものよりも強く散乱されることは事実である。
【０１５７】
したがって、結果として得られる角度分布は、フィルタの幾何学的形状、フィルタの耐用期間中の幾何学的形状の変化、チャネリング効果の発生、使用されるイオン種、一次エネルギー、結果として生じる透過イオンの最大及び最小エネルギー、及び注入チャンバ内の幾何学的配置の関数である。角度分布を監視することにより、これらのパラメータをすべて追跡することが可能である。
【０１５８】
個々のパラメータの監視のために、図５５〜図５８に図示し説明するように、監視チップ内に配置することができる異なるマスク構造が提案される。
【０１５９】
角度分布の評価のためには、重要であるのはマスク構造のアスペクト比のみであることが多いことに留意しなければならない。
【０１６０】
したがって、マスク材料における最大投影飛程より僅かに厚い薄マスク用のマスク構造における開口部のサイズは、マイクロメートル又はサブメートル範囲内にあることができる。
【０１６１】
このようなモニタリング構造は、全体的な光学的評価（すなわち、数ｍｍ２又はｃｍ２の表面にわたって）を行うことができるように、好ましくは、多数の個々の構造からなるアレイとして配置される。
【０１６２】
対照的に、同じアスペクト比、及び例えばミリメートル範囲のマスク厚さの場合、開口部のサイズはミリメートル又はセンチメートルの範囲内にあることができる。これらの場合、特別な技術的努力なしに、アレイに配置されていない個々の構造を評価することも可能である。
【０１６３】
提案されたマスク構造：
１．固定されたマスクの厚さ、様々な形状のマスク開口部→アスペクト比の変化； 
２．可変マスク厚さ、マスク開口部の固定された幾何形状→アスペクト比の変化； 
３．１と２の組み合わせ； 
４．互いに異なる１，２，又は３の角度からなる複数のアレイ（又は個々の構造）の配置によって、角度分布の方向依存性を監視することができる。
【０１６４】
円形配置も考えられる。
【０１６５】
図５８に示すように、同心円状のリングに加えて、様々な寸法の個々の円及び円形のリングもまた、エネルギーフィルタによって透過されるイオンの角度分布の監視に特に有利である。
【０１６６】
上記で説明した最後の態様の核心は、材料の（好ましい）光学パラメータの（本質的な）線量依存的な変更が、エネルギーフィルタ注入プロセスの「注入されたまま」の監視に使用されることにある。その結果、光学的測定（例えば）によって、結果として得られた注入は、複雑な後処理（例えば、アニーリング及び金属接触の適用）を必要とせずに、その最も重要なパラメータに関して可能な限り完全に監視することができる。
【０１６７】
したがって、欠陥のある注入を安価かつ迅速に検出することが可能になり、影響を受けるウェハを選別することが可能になる。
【０１６８】
図５９は、２つの注入プロファイルＡとＢとの間のプロファイル遷移の巧みな適合を示しており、結果として得られる全体的な濃度プロファイルは、例えば、所望の均質なプロファイルを生成することができる。これは、この図に示されているような２つの層の層システムに対して特に有利であり得る（必ずしもそうである必要はない）。次の一連のプロセスによる実現の提案： 
（１）下層（注入Ｂ）をドーピングするステップ、
（２）上層を成長させるステップ、
（３）上層をドーピングするステップ。注入Ａの高エネルギーテールを構成する可能性は限られているが、注入Ｂの低エネルギーテールは、特に、「ポイント１５：犠牲層による基板内のドーピングプロファイルの変更」に記載されているような犠牲層の導入によって影響を受ける可能性がある。
【０１６９】
以下の一連のプロセスによる実現の提案：
（１）犠牲層を成長させるステップ、
（２）下層（注入Ｂ）をドーピングするステップ、
（３）犠牲層を除去するステップ、
（４）上層を成長させるステップ、
（５）上層をドーピングするステップ。
【０１７０】
上記で説明した概念は、半導体産業のための製造に価値のある注入方法、すなわち工業生産プロセスにおける注入方法の経済的応用を開発することを可能にする。ここで説明する概念は、単純な三角形のフィルタ構造によって実現される均質なドーピングに加えて、特に、注入されたイオンの低い角度分布を有する高度に柔軟な方法（マルチフィルタ概念）で複雑な垂直ドーピング濃度曲線を実現することを可能にする。特に、全てのタイプのドーピング濃度曲線は、コリメータ構造と組み合わせた三角形のフィルタ構造の使用によって近似することができる。別の重要な態様は、基板上のイオン電流測定を改変してしまうアーチファクトの抑制に関する。
【０１７１】
結論として、上で説明したポイント１〜１９の対策は、単独で、又は任意の所望の互いの組み合わせで適用することができることをもう一度指摘すべきである。例えば、説明された「寿命末期」検出は、フレームに取り付けられたフィルタに適用することができるが、他の方法で取り付けられたフィルタにも適用することができる。
【０１７２】
上述のウェハは、さらに、半導体ウェハであってもよいが、ＰＭＭＡのような他の被注入材料から構成することもできる。
【０１７３】
参考文献
[0] Energy filter for ion implantation systems. M. Rub, Research Report of theUniversity of Applied Sciences (Ernst-Abbe-Hochschule) Jena , 2013/2014.
[2] Constantin Csato, Florian Krippendorf, Shavkat Akhmadaliev, Johannes vonBorany, Weiqi Han, Thomas Siefke, Andre Zowalla, Michael Rub: Energy filter fortailoring depth profiles in semiconductor doping applications. Nucl. Instr.Meth., B, 2015, 
http://dx.doi/org/10.1016/j.nimb.2015.07.102.
[4] Investigation of dopant profiles, losses and heating using an energy filterfor ion implantation. Krippendorf, Csato, Rub, DPG Spring Conference, Dresden,March 2014.
[5] Energy filter for ion implantation. F. Krippendorf, C. Csato, T. Bischof,S. Bupta, W. Han, M. Nobst, University of Applied Sciences Jena; C. Ronning,Friedrich Schiller University Jena; R. Rupp, Infineon Technologies AG,Neubiberg; A. Schewior, University of Applied Sciences Jena; W. Wesch,Friedrich Schiller University Jena; W. Morgenroth, Institute for PhotonicTechnologies e.V., Jena; M. Rub, University of Applied Sciences Jena.Microsystem Technology Congress, Aachen, October 2014, "Energy filter forion implantation systems. Idea - preliminary experiments - Application, C.
[6] C. Csato, T., Bischof, S., Gupta, W. Han, F. Krippendorf, W. Morgenroth, M.Nobst, C. Ronning, R. Rupp, A. Schewior, W. Wesch, M. Rub, June 12, 2013,Workshop "Ion Beams - Research and Application", 2013, LeibnitzInstitute for Surface Modification, Leipzig; M. Rub, B. Sc., T. Bischof, M.Sc.,C. Csato, B.Sc., S. Gupta, B.Sc., W. Han, M.Sc., F. Krippendorf, B.Sc., A.Schewior, B.Sc., C. Mose, Energy filter for ion implantation systems, researchreport of University of Applied Sciences Jena, 2011/2012.
[7] EP 8030037 A1.
[8] Rub: Energy filter for high-energy ion implantation, IP.com Disclosure No.:IPCOM000018006D, original publication date: December 1, 2001. Included in theprior art database: July 23, 2003 and Siemens AG, 2001, Siemens TechnicalReport, December 2001, 9 pages.
[9] DE 10 2011 075 350 A1.
[10] J. Meijer, B. Burchard, High-energy ion projection for deep ionimplantation as a low-cost, high-throughput alternative for subsequent epitaxyprocesses. J. Vac. Sci. Technol., B22(1).
[11] U. Weber, G. Kraft: Design and construction of a ripple filter forsmoothed depth dose distribution in conformal particle therapy. Phys. Med.Biol., 44(1999), 2765-2775.
[12] Y. Takada et al.: A miniature ripple filter for filtering a ripple foundin distal part of a proton SOBP, Nuclear Instruments and Methods in PhysicsResearch A 524 (2004) 366-373.
[16] DE 19652463 C2.
[18] US 7,385,209 B2.
[19] US 2002-0050573 A1.
[19-1] Energy filter for ion implantation systems. M. Rub, research report ofthe University of Applied Sciences Jena, 2013/2014.
[19-2] DE 10239312 B4
[25] Materials Science-Poland, Vol. 24, No. 4, 2006.
[26] M. Nastasi et al.: Ion-Solid Interactions. Fundamentals and Applications.Cambridge University Press, 1996.
[27] O. Osman: Irradiation effects of swift heavy ions in matter. Dissertation,Essen, 2011.
【図１】
2019522326.tif 000003
【図２】
2019522326.tif 000004
【図３】
2019522326.tif 000005
【図４】
2019522326.tif 000006
【図５】
2019522326.tif 000007
【図６】
2019522326.tif 000008
【図７】
2019522326.tif 000009
【図８】
2019522326.tif 000010
【図９】
2019522326.tif 000011
【図１０】
2019522326.tif 000012
【図１１】
2019522326.tif 000013
【図１２】
2019522326.tif 000014
【図１３】
2019522326.tif 000015
【図１４】
2019522326.tif 000016
【図１５】
2019522326.tif 000017
【図１６】
2019522326.tif 000018
【図１７】
2019522326.tif 000019
【図１８】
2019522326.tif 000020
【図１９】
2019522326.tif 000021
【図２０】
2019522326.tif 000022
【図２１】
2019522326.tif 000023
【図２２】
2019522326.tif 000024
【図２３】
2019522326.tif 000025
【図２４】
2019522326.tif 000026
【図２５】
2019522326.tif 000027
【図２６】
2019522326.tif 000028
【図２７】
2019522326.tif 000029
【図２８】
2019522326.tif 000030
【図２９】
2019522326.tif 000031
【図３０】
2019522326.tif 000032
【図３１】
2019522326.tif 000033
【図３２】
2019522326.tif 000034
【図３３】
2019522326.tif 000035
【図３４】
2019522326.tif 000036
【図３５】
2019522326.tif 000037
【図３６】
2019522326.tif 000038
【図３７】
2019522326.tif 000039
【図３８】
2019522326.tif 000040
【図３９】
2019522326.tif 000041
【図４０】
2019522326.tif 000042
【図４１】
2019522326.tif 000043
【図４２】
2019522326.tif 000044
【図４３】
2019522326.tif 000045
【図４４】
2019522326.tif 000046
【図４５】
2019522326.tif 000047
【図４６】
2019522326.tif 000048
【図４７】
2019522326.tif 000049
【図４８】
2019522326.tif 000050
【図４９】
2019522326.tif 000051
【図５０】
2019522326.tif 000052
【図５１】
2019522326.tif 000053
【図５２】
2019522326.tif 000054
【図５３】
2019522326.tif 000055
【図５４】
2019522326.tif 000056
【図５５】
2019522326.tif 000057
【図５６】
2019522326.tif 000058
【図５７】
2019522326.tif 000059
【図５８】
2019522326.tif 000060
【図５９】
2019522326.tif 000061
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
フィルタフレームと、
前記フィルタフレームに保持されたフィルタであって、前記フィルタを通過するイオンビームによって照射されるように構成された前記フィルタと、を備える注入装置。
【請求項２】
前記フィルタは、少なくとも２つの異なる材料層を有する層構造を備え、前記材料層は、照射方向において互いの上に配置される請求項１に記載の注入装置。
【請求項３】
前記フィルタは、互いに隣接して配置された少なくとも２つの異なる構造のフィルタ要素を備え、
前記フィルタ要素は、前記フィルタフレーム内で互いにある距離だけ離れて配置され、前記フィルタフレームのウェブによって互いに分離されている請求項１に記載の注入装置。
【請求項４】
前記フィルタの上に配置されるか、又は前記フィルタの後で透過された前記ビーム内に配置されるコリメータ構造を更に備える請求項１に記載の注入装置。
【請求項５】
前記コリメータ構造は、長さ及び幅を有する少なくとも１本の管を備え、前記長さに対する前記幅の比は、１未満、２未満、５未満、又は１０未満である請求項４に記載の注入装置。
【請求項６】
前記フィルタに関する情報を格納する電子的に読み取り可能なメモリを更に備える請求項１に記載の注入装置。
【請求項７】
請求項６に記載の注入装置であって、
前記情報は、以下のうちの少なくとも１つを備える、
署名、
前記フィルタの許容可能な最大温度、
許容可能な最大線量。
【請求項８】
開口部を有する壁と、
前記壁の前記開口部の領域に配置され、フィルタフレームを受け入れるように構成された受け部を有するフィルタホルダと、を備える注入システム。
【請求項９】
前記フィルタホルダは、前記フィルタホルダ内に組み込まれた、又は前記フィルタホルダ上に配置された冷却装置を備える請求項８に記載の注入システム。
【請求項１０】
前記冷却装置が少なくとも１つの冷却剤ラインを備える請求項９に記載の注入システム。
【請求項１１】
前記注入装置は、
フィルタフレームと、
前記フィルタフレームに保持されたフィルタであって、前記フィルタを通過するイオンビームによって照射されるように構成された前記フィルタと、を備える注入装置を更に備え、
前記注入装置の前記フィルタフレームが前記フィルタホルダ内に挿入される請求項８に記載の注入システム。
【請求項１２】
前記開口部の前に配置されたイオンビーム偏向システムを更に備える請求項１１に記載の注入システム。
【請求項１３】
前記フィルタホルダは、非接触で前記フィルタフレームを保持するように構成されており、
前記フィルタホルダは、前記フィルタフレームを保持するための少なくとも１つの磁石を備える請求項１１に記載の注入システム。
【請求項１４】
注入装置を用いてイオンビームをウェハに照射することにより、前記ウェハにイオンを注入するステップを備え、
前記注入装置は、
フィルタフレームと、
前記フィルタフレームに保持されたフィルタと、を備え、
前記フィルタは、前記フィルタを通過する前記イオンビームによって照射される方法。
【請求項１５】
前記フィルタは少なくとも１つの平坦面を備え、
前記フィルタは、前記イオンビームの方向が前記平坦面に対して傾斜するように、前記イオンビームに対して方向付けられる請求項１４に記載の方法。
【請求項１６】
前記フィルタの表面積は、前記ウェハの表面積よりも大きい請求項１４に記載の方法。
【請求項１７】
前記ウェハの近くに監視構造を配置し、前記監視構造内に注入を行うステップを更に備える請求項１４に記載の方法。
【請求項１８】
前記フィルタの微細構造が前記ウェハから離れて前記イオンビームの方に向くように前記フィルタを配置するステップを更に備える請求項１４に記載の方法。
【国際調査報告】
2019522326.tif 000062
2019522326.tif 000063
2019522326.tif 000064
2019522326.tif 000065
2019522326.tif 000066
2019522326.tif 000067
2019522326.tif 000068
2019522326.tif 000069
2019522326.tif 000070
2019522326.tif 000071
2019522326.tif 000072
2019522326.tif 000073